(57)【要約】      （修正有）【課題】紙のカックルを抑制し、画像の色味を損ね難いインク組成物および画像形成方法を提供する。【解決手段】水と、有機顔料と、下記一般式（Ｉ）で表される近赤外線吸収色素とを含有するインク組成物。2014047303.tif 000030〔一般式（Ｉ）中、Ａ１及びＡ２は各々独立してスルホニル基、エステル基等のいずれか１つで表される官能基を表す。Ａｒ１及びＡｒ２は各々独立してアリール基を表し、Ｂ１、Ｂ２、Ｂ３、Ｂ４、Ｃ１、Ｃ２、及びＣ３は各々独立して水素原子、ハロゲン原子等表し、Ｄ１及びＤ２は各々独立してアルキル基、アリール基等を表し、Ｘ−は対アニオンを表し、Ｙ１、Ｙ２、Ｚ１、及びＺ２は非金属原子からなる２価の連結基を表す。〕【選択図】なし【特許請求の範囲】
【請求項１】
水と、有機顔料と、下記一般式（Ｉ）で表される近赤外線吸収色素とを含有するインク組成物。
【化１】
2014047303.tif 000027
〔一般式（Ｉ）中、Ａ１及びＡ２は各々独立して下記一般式（１）〜（５）のいずれか１つで表される官能基を表し、ｎ１及びｎ２は０以上の整数を表す。Ａｒ１及びＡｒ２は各々独立してアリール基を表し、Ｂ１、Ｂ２、Ｂ３、Ｂ４、Ｃ１、Ｃ２、及びＣ３は各々独立して水素原子、ハロゲン原子、アルキル基、アリール基、アルケニル基又はアルキニル基を表し、任意の二つで環を形成しても良い。Ｄ１及びＤ２は各々独立してアルキル基、アリール基、アルケニル基又はアルキニル基を表し、Ｘ−は対アニオンを表し、Ｙ１、Ｙ２、Ｚ１、及びＺ２は各々独立して非金属原子からなる２価の連結基を表す。〕
【化２】
2014047303.tif 000028
〔一般式（１）〜（５）中、Ｌは非金属原子からなる多価の連結基を表し、Ｒ１はアルキル基、アリール基、アルケニル基、アルキニル基又は環状イミド基を表し、Ｒ２、Ｒ３はアルキル基、アリール基、アルケニル基又はアルキニル基を表し、Ｒ４はアルキル基、アリール基、アルケニル基、アルキニル基又は−ＳＯ２−Ｒ１１を表し、Ｒ５、Ｒ６及びＲ７はそれぞれ独立にアルキル基、アリール基、アルケニル基又はアルキニル基を表し、Ｒ８及びＲ９の内の一方は水素原子、他方は水素原子、アルキル基、アリール基、アルケニル基又はアルキニル基を表し、Ｒ１０はアルキル基、アルケニル基又はアルキニル基を表し、Ｒ１１はアルキル基、アリール基、アルケニル基又はアルキニル基を表し、Ｒ５、Ｒ６及びＲ７の内の任意の２つもしくは３つで環を形成しても良く、Ｒ８とＲ１０またはＲ９とＲ１０で環を形成しても良い。ＸはＯ又はＳを表す。〕
【請求項２】
前記近赤外線吸収色素の含有量が、インク組成物の全質量に対して０．０５質量％〜０．３質量％である請求項１に記載のインク組成物。
【請求項３】
前記有機顔料と、前記近赤外線吸収色素との比（有機顔料：近赤外線吸収色素）が、質量基準で１４：１〜７５：１である請求項１または請求項２に記載のインク組成物。
【請求項４】
前記近赤外線吸収色素が、下記構造式（ＩＲ−１）で表される化合物である請求項１〜請求項３のいずれか１項に記載のインク組成物。
【化３】
2014047303.tif 000029
【請求項５】
インクジェット用インクである請求項１〜請求項４のいずれか１項に記載のインク組成物。
【請求項６】
イエローインクである請求項５に記載のインク組成物。
【請求項７】
請求項１〜請求項６のいずれか１項に記載のインク組成物を記録媒体に付与して画像を形成する画像形成工程と、形成された画像に赤外線を照射する赤外線照射工程とを有する画像形成方法。
【請求項８】
前記記録媒体が、紙を含む請求項７に記載の画像形成方法。
【請求項９】
更に、前記インク組成物と接触したときに凝集体を形成する凝集成分を含む処理液を記録媒体に付与する処理液付与工程を有する請求項７または請求項８に記載の画像形成方法。
【発明の詳細な説明】
【技術分野】
【０００１】
本発明は、インク組成物および画像形成方法に関する。
【背景技術】
【０００２】
カラー画像を記録する画像記録の方法として、インクジェット技術が知られている。インクジェット技術は、オフィスプリンタ、ホームプリンタ等の分野に適用されてきたが、近年では商業印刷分野での応用がなされつつある。
インクジェット技術に用いられるインク（インク組成物）としては、顔料を含むインク（顔料インク）が広く用いられている。
【０００３】
近年、環境への配慮から、インクの溶媒に水を用いた水系インクが広く用いられている。しかし、有機溶剤等の沸点の低い溶媒を用いたインクに比べ、水系のインクは乾燥が遅い。そのため、赤外線を吸収することができ、赤外線照射によって乾燥を加速するインクが開示されている。
例えば、インクの速乾性を実現することを目的として、インクを、７００ｎｍ以上１５００ｎｍ以下に吸収極大波長を有し、４００ｎｍ以上７００ｎｍ未満の波長領域における吸光係数が前記吸収極大波長における吸光係数の１０％以下である赤外吸収材料を含有する構成とすることが開示されている（例えば、特許文献１参照）。
【０００４】
不可視用インク分野においては、赤外吸収材料を含有する種々のインクが開示されている（例えば、特許文献２参照）。
【先行技術文献】
【特許文献】
【０００５】
【特許文献１】特開２００１−２２６６１８号公報
【特許文献２】特開２００８−２５５３２３号公報
【発明の概要】
【発明が解決しようとする課題】
【０００６】
近赤外線吸収色素は、赤外線の照射がされることにより赤外線を吸収すると共に、吸収した赤外線を熱に変換する機能を有するため、記録媒体上に形成された画像を効率的に加熱し、乾燥することができる。
しかし、近赤外線吸収色素は可視部にも吸収を持つ場合が多いため、溶液や分散液がやや緑味を帯びており、近赤外線吸収色素を含むインク組成物を用いて画像形成すると、画像の色味を損ない易かった。
【０００７】
本発明は上記に鑑みなされたものであり、紙のカックルを抑制し、画像の色味を損ね難いインク組成物および画像形成方法を提供することを課題とする。
【課題を解決するための手段】
【０００８】
課題を解決するための具体的手段は以下の通りである。
【０００９】
＜１＞  水と、有機顔料と、下記一般式（Ｉ）で表される近赤外線吸収色素とを含有するインク組成物である。
【００１０】
【化１】
2014047303.tif 000002
【００１１】
一般式（Ｉ）中、Ａ１及びＡ２は各々独立して下記一般式（１）〜（５）のいずれか１つで表される官能基を表し、ｎ１及びｎ２は０以上の整数を表す。Ａｒ１及びＡｒ２は各々独立してアリール基を表し、Ｂ１、Ｂ２、Ｂ３、Ｂ４、Ｃ１、Ｃ２、及びＣ３は各々独立して水素原子、ハロゲン原子、アルキル基、アリール基、アルケニル基又はアルキニル基を表し、任意の二つで環を形成しても良い。Ｄ１及びＤ２は各々独立してアルキル基、アリール基、アルケニル基又はアルキニル基を表し、Ｘ−は対アニオンを表し、Ｙ１、Ｙ２、Ｚ１、及びＺ２は各々独立して非金属原子からなる２価の連結基を表す。
【００１２】
【化２】
2014047303.tif 000003
【００１３】
一般式（１）〜（５）中、Ｌは非金属原子からなる多価の連結基を表し、Ｒ１はアルキル基、アリール基、アルケニル基、アルキニル基又は環状イミド基を表し、Ｒ２、Ｒ３はアルキル基、アリール基、アルケニル基又はアルキニル基を表し、Ｒ４はアルキル基、アリール基、アルケニル基、アルキニル基又は−ＳＯ２−Ｒ１１を表し、Ｒ５、Ｒ６及びＲ７はそれぞれ独立にアルキル基、アリール基、アルケニル基又はアルキニル基を表し、Ｒ８及びＲ９の内の一方は水素原子、他方は水素原子、アルキル基、アリール基、アルケニル基又はアルキニル基を表し、Ｒ１０はアルキル基、アルケニル基又はアルキニル基を表し、Ｒ１１はアルキル基、アリール基、アルケニル基又はアルキニル基を表し、Ｒ５、Ｒ６及びＲ７の内の任意の２つもしくは３つで環を形成しても良く、Ｒ８とＲ１０またはＲ９とＲ１０で環を形成しても良い。ＸはＯ又はＳを表す。
【００１４】
＜２＞  近赤外線吸収色素の含有量が、インク組成物の全質量に対して０．０５質量％〜０．３質量％である＜１＞に記載のインク組成物である。
【００１５】
＜３＞  有機顔料と、近赤外線吸収色素との比（有機顔料：近赤外線吸収色素）が、質量基準で１４：１〜７５：１である＜１＞または＜２＞に記載のインク組成物である。
【００１６】
＜４＞  近赤外線吸収色素が、下記構造式で表される化合物（ＩＲ−１）である＜１＞〜＜３＞のいずれか１つに記載のインク組成物である。
【００１７】
【化３】
2014047303.tif 000004
【００１８】
＜５＞  インクジェット用インクである＜１＞〜＜４＞のいずれか１つに記載のインク組成物である。
【００１９】
＜６＞  イエローインクである＜５＞に記載のインク組成物である。
【００２０】
＜７＞  ＜１＞〜＜６＞のいずれか１つに記載のインク組成物を記録媒体に付与して画像を形成する画像形成工程と、形成された画像に赤外線を照射する赤外線照射工程とを有する画像形成方法である。
【００２１】
＜８＞  記録媒体が、紙を含む＜７＞に記載の画像形成方法である。
【００２２】
＜９＞  更に、インク組成物と接触したときに凝集体を形成する凝集成分を含む処理液を記録媒体に付与する処理液付与工程を有する＜７＞または＜８＞に記載の画像形成方法である。
【発明の効果】
【００２３】
本発明によれば、紙のカックルを抑制し、画像の色味を損ね難いインク組成物および画像形成方法を提供することができる。
【図面の簡単な説明】
【００２４】
【図１】インクジェットヘッドの内部構造の一例を示す概略断面図である。
【図２】ノズルプレートの吐出孔配列の一例を示す概略図である。
【図３】実施例および比較例で画像形成した画像に赤外線を照射する模様を示す模式図である。
【図４】紙のカックル評価に用いた印画用紙の模式図である。
【図５】縦軸に記録用紙の皺の高さ方向の位置ｚ、横軸に記録用紙の水平位置ｘをとった際の、記録用紙のカックルの様子を模式的に示した図である。
【発明を実施するための形態】
【００２５】
＜インク組成物＞
本発明のインク組成物は、水と、有機顔料と、一般式（Ｉ）で表される近赤外線吸収色素とを含有する。
以下、一般式（Ｉ）で表される近赤外線吸収色素を、特定ＩＲ色素ともいう。
インク組成物を上記構成とすることで、画像形成をした場合に、紙のカックルを抑制すると共に、画像の色味を損ね難くすることができる。
なお、カックルとは、「コックリング（cockling）」または「波うち」とも称され、記録媒体への印字において、記録媒体表面が細かく皺になる現象をいう。
かかる理由は定かではないが、次の理由によるものと推察される。
【００２６】
記録媒体上に形成された画像を乾燥するために記録媒体全体を加熱すると、インク組成物が付与された画像部は、インク組成物中の水を記録媒体が吸収することで、記録媒体が膨潤し、水素結合が切れて紙の繊維の並びが乱れた状態となる。また、画像部を乾燥することで、繊維の並びが乱れたままの状態で水素結合が再結合する。
一方、記録媒体全体を加熱すると、インク組成物が付与されていない非画像部は収縮する。
【００２７】
そのため、画像部と非画像部の繊維の収縮差が大きくなり、記録媒体がカールしたり、カックルを発生する問題が生じ易くなる。
かかる問題を抑制するために、非画像部は加熱せず、画像部のみを選択的に加熱することが考えられる。つまり、インク組成物に、赤外線照射により発熱する近赤外線吸収色素を添加することで、画像形成された記録媒体に赤外線を照射したときに、画像部のみを選択的に加熱することができる。
これにより、非画像部の収縮がほとんど起こらないため、画像部と非画像部の繊維の収縮差が小さくなり、カックルの発生を抑制することができる。
【００２８】
しかし、近赤外線吸収色素は、一般に緑味を帯びており、赤外線を吸収しても分解し難いために、画像中に残存する近赤外線吸収色素に起因する緑味が画像の色味に重なり、画像の色味を損ね易かった。
例えば、既述の特許文献１および特許文献２に示される近赤外線吸収色素は、赤外線吸収による分解性が十分ではない。また、特許文献２に示されるインクは、不可視用途に用いられるインクであり、有機顔料をほとんど含まないため、そもそも画像の色味は考慮されていない。
【００２９】
これに対して、本発明のインク組成物が含有する特定ＩＲ色素は、赤外線を吸収することで、容易に分解し、近赤外線吸収色素に起因する緑味を残し難いため、画像の色味を損ね難いと考えられる。また、特定ＩＲ色素の分解性が高いため、色素の分解による発熱が大きく、インク組成物を迅速に加熱し、乾燥することができると考えられる。そのため、記録媒体として、紙を含む記録媒体を用いた場合に、画像形成後の残水量を速やかに減少させ、紙のカックルを抑制するものと考えられる。
【００３０】
以下、本発明のインク組成物、および、画像形成方法について、詳細に説明する。
なお、「インク組成物」を単に「インク」ということがある。また、インク（組成物）中の成分の凝集を、「インク（組成物）の凝集」ということがある。
【００３１】
〔一般式（Ｉ）で表される近赤外線吸収色素−特定ＩＲ色素−〕
本発明のインク組成物は、一般式（Ｉ）で表される近赤外線吸収色素（特定ＩＲ色素）の少なくとも１種を含有する。
【００３２】
【化４】
2014047303.tif 000005
【００３３】
一般式（Ｉ）中、Ａ１及びＡ２は各々独立して下記一般式（１）〜（５）のいずれか１つで表される官能基を表し、ｎ１及びｎ２は０以上の整数を表す。Ａｒ１及びＡｒ２は各々独立してアリール基を表し、Ｂ１、Ｂ２、Ｂ３、Ｂ４、Ｃ１、Ｃ２、及びＣ３は各々独立して水素原子、ハロゲン原子、アルキル基、アリール基、アルケニル基又はアルキニル基を表し、任意の二つで環を形成しても良い。Ｄ１及びＤ２は各々独立してアルキル基、アリール基、アルケニル基又はアルキニル基を表し、Ｘ−は対アニオンを表し、Ｙ１、Ｙ２、Ｚ１、及びＺ２は各々独立して非金属原子からなる２価の連結基を表す。
【００３４】
【化５】
2014047303.tif 000006
【００３５】
一般式（１）〜（５）中、Ｌは非金属原子からなる多価の連結基を表し、Ｒ１はアルキル基、アリール基、アルケニル基、アルキニル基又は環状イミド基を表し、Ｒ２、Ｒ３はアルキル基、アリール基、アルケニル基又はアルキニル基を表し、Ｒ４はアルキル基、アリール基、アルケニル基、アルキニル基又は−ＳＯ２−Ｒ１１を表し、Ｒ５、Ｒ６及びＲ７はそれぞれ独立にアルキル基、アリール基、アルケニル基又はアルキニル基を表し、Ｒ８及びＲ９の内の一方は水素原子、他方は水素原子、アルキル基、アリール基、アルケニル基又はアルキニル基を表し、Ｒ１０はアルキル基、アルケニル基又はアルキニル基を表し、Ｒ１１はアルキル基、アリール基、アルケニル基又はアルキニル基を表し、Ｒ５、Ｒ６及びＲ７の内の任意の２つもしくは３つで環を形成しても良く、Ｒ８とＲ１０またはＲ９とＲ１０で環を形成しても良い。ＸはＯ又はＳを表す。
【００３６】
Ｒ１〜Ｒ１１がアルキル基を表すとき、アルキル基としては、炭素原子数が１〜２０までの直鎖状、分岐状及び環状のアルキル基を挙げることができる。その具体例としては、メチル基、エチル基、プロピル基、ブチル基、ペンチル基、ヘキシル基、ヘプチル基、オクチル基、ノニル基、デシル基、ウンデシル基、ドデシル基、トリデシル基、ヘキサデシル基、オクタデシル基、エイコシル基、イソプロピル基、イソブチル基、ｓ−ブチル基、ｔ−ブチル基、イソペンチル基、ネオペンチル基、１−メチルブチル基、イソヘキシル基、２−エチルヘキシル基、２−メチルヘキシル基、シクロヘキシル基、シクロペンチル基、２−ノルボルニル基等を挙げることができる。アルキル基はさらに置換基を有していてもよい。
これらの中では、炭素原子数１〜１２までの直鎖状、炭素原子数３〜１２までの分岐状および炭素原子数５〜１０までの環状のアルキル基がより好ましい。
【００３７】
Ｒ１〜Ｒ１１がアリール基を表すとき、アリール基としては、１個〜３個のベンゼン環が縮合環を形成したもの、ベンゼン環と５員不飽和環が縮合環を形成したものを挙げることができ、具体例としては、フェニル基、ナフチル基、アントリル基、フェナントリル基、インデニル基、アセナフテニル基、フルオレニル基等を挙げることができる。アリール基はさらに置換基を有していてもよい。
これらの中では、フェニル基、ナフチル基がより好ましい。また、アリール基には上記炭素環式アリール基の他、複素環式（ヘテロ）アリール基が含まれる。複素環式アリール基としては、ピリジル基、フリル基、その他ベンゼン環が縮環したキノリル基、ベンゾフリル基、チオキサントン基、カルバゾール基等の炭素数３〜２０、ヘテロ原子数１〜５を含むものが用いられる。
【００３８】
Ｒ１〜Ｒ１１がアルケニル基を表すとき、アルケニル基としては、炭素数２〜３０のアルケニル基が挙げられ、具体的には、ビニル基、アリル基、プレニル基、ゲラニル基、オレイル基などを挙げることができる。アルケニル基は、さらに置換基を有していてもよい。アルケニル基の炭素数は２〜８が好ましい。
【００３９】
Ｒ１〜Ｒ１１がアルキニル基を表すとき、アルキニル基としては、炭素数２〜２０のアルキニル基を挙げることができる。また、アルキニル基は、さらに置換基を有していてもよい。これらの中でも、炭素数２〜１０のアルキニル基が好ましく、炭素数２〜８のアルキニル基がより好ましい。その具体例としては、エチニル基、フェニルエチニル基、トリメチルシリルエチニル基等が挙げられる。
【００４０】
置換基としては、特許３６２７９０３の段落番号［００２５］〜［００２９］に示される置換基が挙げられ、中でも、ハロゲン原子（−Ｆ、−Ｂｒ、−Ｃｌ、−Ｉ）、アルコキシ基、アリーロキシ基、アルキルチオ基、アリールチオ基、Ｎ−アルキルアミノ基、Ｎ，Ｎ−ジアルキルアミノ基、アシルオキシ基、Ｎ−アルキルカルバモイルオキシ基、Ｎ−アリールカルバモイルオキシ基、アシルアミノ基、ホルミル基、アシル基、カルボキシル基、アルコキシカルボニル基、アリーロキシカルボニル基、カルバモイル基、Ｎ−アルキルカルバモイル基、Ｎ，Ｎ−ジアルキルカルバモイル基、Ｎ−アリールカルバモイル基、Ｎ−アルキル−Ｎ−アリールカルバモイル基、スルホ基、スルホナト基、スルファモイル基、Ｎ−アルキルスルファモイル基、Ｎ，Ｎ−ジアルキルスルファモイル基、Ｎ−アリールスルファモイル基、Ｎ−アルキル−Ｎ−アリールスルファモイル基、ホスフォノ基、ホスフォナト基、ジアルキルホスフォノ基、ジアリールホスフォノ基、モノアルキルホスフォノ基、アルキルホスフォナト基、モノアリールホスフォノ基、アリールホスフォナト基、ホスフォノオキシ基、ホスフォナトオキシ基、アリール基、アルケニル基が好ましい。
【００４１】
一般式（１）〜（５）中、Ｌで表される非金属原子からなる多価の連結基としては、１から６０個までの炭素原子、０個から１０個までの窒素原子、０個から５０個までの酸素原子、１個から１００個までの水素原子、及び０個から２０個までの硫黄原子から成り立つ連結基が挙げられる。
【００４２】
一般式（１）〜（５）で表される官能基は、より具体的には、下記官能基が挙げられる。ただし、これらは本発明の内容を限定するものではない。
【００４３】
【化６】
2014047303.tif 000007
【００４４】
上記官能基中、Ｒ２１、Ｒ２２、及びＲ２３は、水素原子、アルキル基、アリール基、アルケニル基、またはアルキニル基を表し、任意の２つの基で環を形成してもよい。Ｅ−は対アニオンを表す。
【００４５】
Ｒ２１、Ｒ２２、及びＲ２３で表されるアルキル基、アリール基、アルケニル基、及びアルキニル基は、Ｒ１〜Ｒ１１で表されるアルキル基、アリール基、アルケニル基、及びアルキニル基と同義である。
より具体的には、置換基としては、特許３６２７９０３の段落番号［００２４］〜［００３７］に示されるアルキル基、アリール基、アルケニル基、及びアルキニル基が挙げられる。中でも、Ｒ２１、及びＲ２３として好ましいものは、アルキル基、置換アルキル基、アリール基、及び置換アリール基であり、Ｒ２２として好ましいものは、水素原子、アルキル基、置換アルキル基、アリール基、置換アリール基である。
【００４６】
Ｅ−で表される対アニオンとは、負電荷を有するアニオンであり、親水性官能基であるアンモニウム基（−Ｎ＋Ｒ４１Ｒ４２Ｒ４３）中の正電荷とイオンペアを形成する。故に、Ｅ−で表される対アニオンは、アンモニウム基中に存在する正電荷と等電荷となるモル数だけ存在する。
具体的な対アニオンとしてはＦ−、Ｃｌ−、Ｂｒ−、Ｉ−、ＨＯ−、ＣＮ−、ＳＯ４２−、ＨＳＯ４−、ＳＯ３２−、ＨＳＯ３−、ＮＯ３−、ＣＯ３２−、ＨＣＯ３−、ＰＦ６−、ＢＦ４−、ＣｌＯ４−、ＣｌＯ３−、ＣｌＯ２−、ＣｌＯ−、ＢｒＯ４−、ＢｒＯ３−、ＢｒＯ２−、ＢｒＯ−、ＩＯ４−、ＩＯ３−、ＩＯ２−、ＩＯ−、スルホン酸アニオン、カルボン酸アニオン、ホスホン酸アニオン、リン酸アニオン等が挙げられる。
また、特許３６２７９０３の段落番号［００３９］〜［００４８］に具体的に示されるアニオンも好ましい。
以上の中でも、Ｃｌ−、Ｂｒ−、Ｉ−、ＣＮ−、ＳＯ４２−、ＰＦ６−、ＢＦ４−、ＣｌＯ４−、スルホン酸アニオン、カルボン酸アニオン、ホスホン酸アニオン、リン酸アニオン、及び一般式（III）で表されるスルホン酸エステル基が好ましい。
【００４７】
【化７】
2014047303.tif 000008
【００４８】
一般式（III）式中、Ｌ１ はアルキル基、アリール基、アルケニル基、アルキニル基、又は環状イミド基を表す。
【００４９】
Ｌ１ がアルキル基、置換アルキル基、アリール基、置換アリール基、アルケニル基、置換アルケニル基、アルキニル基、置換アルキニル基を表すとき、これら官能基の具体例としては前述のような官能基が挙げられる。
Ｌ１ が環状イミド基を表すとき、環状イミドとしては、琥珀酸イミド、フタル酸イミド、シクロヘキサンジカルボン酸イミド、ノルボルネンジカルボン酸イミド等の炭素原子４〜２０までのものを用いることができる。
上記のうちＬ１ として好ましいものは、アルキル基、置換アルキル基、アリール基、置換アリール基、環状イミド基である。
以下に熱分解性スルホン酸エステル基の具体例を示すが、本発明はこれらに限定されるものではない。
【００５０】
【化８】
2014047303.tif 000009
【００５１】
【化９】
2014047303.tif 000010
【００５２】
一般式（Ｉ）中、ｎ１及びｎ２は、各々独立に、０以上の整数を表す。ｎ１及びｎ２は、同じであっても異なっていてもよい。ｎ１及びｎ２は、ともに０であることが好ましい。
引き続き、一般式（Ｉ）におけるＡｒ１、Ａｒ２、Ｂ１、Ｂ２、Ｂ３、Ｂ４、Ｃ１、Ｃ２、Ｃ３、Ｄ１、Ｄ２、Ｘ−、Ｙ１、Ｙ２、Ｚ１、及びＺ２について説明する。
【００５３】
一般式（Ｉ）においてＡｒ１及びＡｒ２で表されるアリール基としては、Ｒ１〜Ｒ１１の説明で挙げたアリール基が挙げられる。アリール基はさらに置換基を有していてもよい。このうち特に好ましいのはフェニル基、置換フェニル基、ナフチル基、置換ナフチル基、アントラセニル基、置換アントラセニル基である。
【００５４】
一般式（Ｉ）においてＢ１、Ｂ２、Ｂ３、Ｂ４、Ｃ１、Ｃ２、及びＣ３がハロゲン原子を表す場合、ハロゲン原子としてはＦ、Ｃｌ、Ｂｒ、及びＩを用いることができる。
一般式（Ｉ）においてＢ１、Ｂ２、Ｂ３、Ｂ４、Ｃ１、Ｃ２、及びＣ３で表されるアルキル基、アリール基、アルキニル基、及びアルケニル基としては、Ｒ１〜Ｒ１１の説明で挙げたアルキル基、アリール基、アルキニル基、及びアルケニル基を用いることができる。Ｂ１、Ｂ２、Ｂ３、Ｂ４、Ｃ１、Ｃ２、及びＣ３で表されるアルキル基、アリール基、アルキニル基、及びアルケニル基はさらに置換基を有していてもよい。
【００５５】
上記のうち、Ｂ１、Ｂ２、Ｂ３、Ｂ４、Ｃ１、Ｃ２、及びＣ３として好ましいものは、水素原子、ハロゲン原子、アルキル基、置換アルキル基、アリール基、置換アリール基であり、特に好ましいのは更に任意の二つの基で環を形成している場合である。
一般式（Ｉ）においてＤ１及びＤ２で表されるアルキル基、アリール基、アルケニル基、アルキニル基としては、Ｒ１〜Ｒ１１の説明で挙げたアルキル基、アリール基、アルケニル基、及びアルキニル基を用いることができる。Ｄ１及びＤ２で表されるアルキル基、アリール基、アルケニル基、アルキニル基は、さらに置換基を有していてもよい。このうち特に好ましいのはアルキル基、置換アルキル基である。
【００５６】
一般式（Ｉ）においてＸ−で表される対アニオンとは、負電荷を有するアニオンであり、化合物中の正電荷とイオンペアを形成する。故に、Ｘ−で表される対アニオンは、化合物中に存在する正電荷と等電荷となるモル数だけ存在する。
より具体的な対アニオンとしてはＥ−で表される対アニオンとして説明したアニオンが挙げられる。これらのアニオンのうち、本発明に好適に使用されるアニオンは、Ｃｌ−、Ｂｒ−、Ｉ−、ＣＮ−、ＳＯ４２−、ＰＦ６−、ＢＦ４−、ＣｌＯ４−、スルホン酸アニオン、カルボン酸アニオン、ホスホン酸アニオン、リン酸アニオンである。
【００５７】
一般式（Ｉ）においてＹ１及びＹ２で表される非金属原子からなる２価の連結基とは、１から６０個までの炭素原子、０個から１０個までの窒素原子、０個から５０個までの酸素原子、１個から１００個までの水素原子、及び０個から２０個までの硫黄原子から成り立つものである。より具体的な連結基としては下記の構造単位が組み合わさって構成されるものを挙げることができる。
【００５８】
【化１０】
2014047303.tif 000011
【００５９】
２価の連結基が置換基を有する場合、置換基としてはメチル基、エチル基等の炭素数１〜２０までのアルキル基、フェニル基、ナフチル基等の炭素数６〜１６までのアリール基、水酸基、カルボキシル基、スルホンアミド基、Ｎ−スルホニルアミド基、アセトキシ基のような炭素数１〜６までのアシルオキシ基、メトキシ基、エトキシ基のような炭素数１〜６までのアルコキシ基、塩素、臭素のようなハロゲン原子、メトキシカルボニル基、エトキシカルボニル基、シクロヘキシルオキシカルボニル基のような炭素数２〜７までのアルコキシカルボニル基、シアノ基、ｔ−ブチルカーボネートのような炭酸エステル基等を用いることができる。
Ｚ１、Ｚ２で表される非金属原子からなる２価の連結基とは、０から６０個までの炭素原子、０個から１０個までの窒素原子、０個から５０個までの酸素原子、０個から１００個までの水素原子、及び０個から２０個までの硫黄原子から成り立つものである。より具体的な連結基としては下記の構造単位が組み合わさって構成されるものを挙げることができる。
【００６０】
【化１１】
2014047303.tif 000012
【００６１】
２価の連結基が置換基を有する場合、置換基としてはメチル基、エチル基等の炭素数１〜２０までのアルキル基、フェニル基、ナフチル基等の炭素数６〜１６までのアリール基、水酸基、カルボキシル基、スルホンアミド基、Ｎ−スルホニルアミド基、アセトキシ基のような炭素数１〜６までのアシルオキシ基、メトキシ基、エトキシ基のような炭素数１〜６までのアルコキシ基、塩素、臭素のようなハロゲン原子、メトキシカルボニル基、エトキシカルボニル基、シクロヘキシルオキシカルボニル基のような炭素数２〜７までのアルコキシカルボニル基、シアノ基、ｔ−ブチルカーボネートのような炭酸エステル基等を用いることができる。
以下、一般式（Ｉ）で表される特定ＩＲ色素の具体例〔ＩＲ−１〜ＩＲ−１２〕を以下に示すが、本発明はこれらに限定されるものではない。
【００６２】
【化１２】
2014047303.tif 000013
【００６３】
【化１３】
2014047303.tif 000014
【００６４】
【化１４】
2014047303.tif 000015
【００６５】
上記具体例の中でも、特定ＩＲとしては、インク組成物への赤外線照射により発熱すると共に速やかに分解して画像の色味に影響を与えにくい観点から、ＩＲ−１、ＩＲ−７、ＩＲ−２、ＩＲ−４、及びＩＲ−５が好ましく、ＩＲ−１、ＩＲ−７、及びＩＲ−５がより好ましい。
【００６６】
既述の特定ＩＲ色素は、いずれも、従来から知られている合成方法を参照して合成することができる。
【００６７】
本発明のインク組成物中の特定ＩＲ色素の含有量は、特に制限されないが、インク組成物の全質量に対して、０．０５質量％〜０．３質量％であることが好ましい。特定ＩＲ色素の含有量が０．０５質量％以上であることで、インク組成物の乾燥を迅速に行うことがで、０．３質量％であることで、特定ＩＲ色素に起因するインク組成物の着色を抑制することができる。
インク組成物中の特定ＩＲ色素の含有量は、インク組成物の全質量に対して、０．０６質量％〜０．２８質量％であることがより好ましく、０．０７質量％〜０．２５質量％であることがさらに好ましい。
【００６８】
〔有機顔料〕
本発明のインク組成物は、有機顔料を含有する。
有機顔料としては、特に制限はなく、目的に応じて適宜選択することができる。
【００６９】
例えば、アゾ系顔料、多環式顔料、染料キレート、ニトロ系顔料、ニトロソ系顔料、アニリンブラック、などが挙げられる。これらの中でも、アゾ系顔料、多環式顔料などがより好ましい。
アゾ系顔料としては、例えば、アゾレーキ、不溶性アゾ顔料、縮合アゾ顔料、キレートアゾ顔料、などが挙げられる。
多環式顔料としては、例えば、フタロシアニン系顔料、ぺリレン系顔料、ぺリノン系顔料、アントラキノン系顔料、キナクリドン系顔料、ジオキサジン系顔料、インジゴ系顔料、チオインジゴ系顔料、イソインドリノン系顔料、キノフタロン系顔料、などが挙げられる。
染料キレートとしては、例えば、塩基性染料型キレート、酸性染料型キレート、などが挙げられる。
【００７０】
キナクリドン系顔料を構成するキナクリドン系化合物としては、無置換のキナクリドン、２，９−ジメチルキナクリドン、２，９−ジクロルキナクリドン、２，９−ジメトキシキナクリドン、３，１０−ジメチルキナクリドン、３，１０−ジクロルキナクリドン、３，１０−ジメトキシキナクリドン、４，１１−ジメチルキナクリドン、４，１１−ジクロルキナクリドン、４，１１−ジメトキシキナクリドン、キナクリドンキノン等が挙げられる。
【００７１】
キナクリドン系顔料としては、Ｃ．Ｉ．ピグメント・レッド１２２、Ｃ．Ｉ．ピグメント・レッド２０２、Ｃ．Ｉ．ピグメント・レッド２０６、Ｃ．Ｉ．ピグメント・レッド２０７、Ｃ．Ｉ．ピグメント・レッド２０９、及びＣ．Ｉ．ピグメント・バイオレット１９を挙げることができる。
【００７２】
インク組成物は、有機顔料を１種のみ含んでいてもよいし２種以上を含んでいてもよい。
【００７３】
（無機顔料）
本発明のインク組成物は、さらに、無機顔料を含有していてもよい。
無機顔料としては、例えば、酸化チタン、酸化鉄、炭酸カルシウム、硫酸バリウム、水酸化アルミニウム、バリウムイエロー、カドミウムレッド、クロムイエロー、カーボンブラック、などが挙げられる。これらの中でも、カーボンブラックが特に好ましい。なお、カーボンブラックとしては、例えば、コンタクト法、ファーネス法、サーマル法などの公知の方法によって製造されたものが挙げられる。
【００７４】
また、例えば、特開２００７−１０００７１号公報の段落０１４２〜０１４５に記載の顔料を用いてもよい。
【００７５】
−水不溶性樹脂によって被覆された顔料（樹脂被覆顔料）−
有機顔料（インク組成物が無機顔料を含む場合は、有機顔料および無機顔料）は、表面の全部または一部が水不溶性樹脂によって被覆されている樹脂被覆顔料であることが好ましい。これにより、インク組成物の分散安定性と吐出信頼性に優れ、形成される画像の耐擦性、耐光性が向上する。
【００７６】
［水不溶性樹脂］
水不溶性樹脂は、酸性基を有する構造単位の少なくとも１種を含むことが好ましく、必要に応じてその他の構造単位を含んで構成されることが好ましい。水不溶性樹脂は、インク組成物中で安定的に存在することができ、凝集物の付着または堆積を緩和し、付着した凝集物の除去の容易化の観点から、親水性構造単位（Ａ）の少なくとも１種と疎水性構造単位（Ｂ）の少なくとも１種とを含むことが好ましく、酸性基が親水性構造単位（Ａ）の少なくとも１種に含まれることがより好ましい。
なお、水不溶性樹脂とは、２５℃の水１００ｇに対する溶解量が５ｇ以下である樹脂を意味する。「溶解量」は、水不溶性樹脂の酸性基を水酸化ナトリウムで１００％中和したときの溶解量である
【００７７】
水不溶性樹脂における親水性構造単位としては、親水性官能基の少なくとも１種を含んでいれば特に制限はなく、イオン性の親水性基を含んでいても非イオン性の親水性基を含んでいてもよい。本発明においては酸性基を有する親水性構造単位であることが好ましい。また、酸性基を有する親水性構造単位は、酸性基含有モノマーに由来する構造単位であっても、酸性基を有さない構造単位（重合後のポリマー鎖）に高分子反応で酸性基を導入したものであってもよい。
【００７８】
酸性基としては特に制限無いが、乳化又は分散状態の安定性の観点からカルボキシル基、リン酸基、スルホン酸基などが挙げられ、中でも、インク組成物を構成した場合の分散安定性の観点から、カルボキシル基が好ましい。
【００７９】
水不溶性樹脂は酸性基を有する構造単位を含むが、疎水性構造単位（Ｂ）の少なくとも１種をさらに含むことが好ましい。疎水性構造単位としては疎水性の官能基を含む構造単位であれば特に制限はないが、芳香環を有する構造単位の少なくとも１種を含むことが好ましい。
【００８０】
本発明のインク組成物は、高分子分散剤を用いて特定ＩＲ色素を十分に分散して、効率よく、迅速にインク組成物を乾燥するため、有機顔料が記録媒体に吸収される前に記録媒体上に残って画像が記録媒体に固定化し易くなると考えられる。従って、高い光学濃度の画像を形成することができ、色が褪せ易いマゼンタインクおよびイエローインクでも、顔料が記録媒体上により多く載っている分、色褪せにくい。
従って、可視用の着色インク組成物である場合に、本発明の効果を発現しやすく、インク組成物が、例えば、マゼンタインク、シアンインク、イエローインク等であるときに好適であり、中でも、特に褪色し易いイエローインクであるときに、好適である。
【００８１】
本発明のインク組成物は、可視用の着色インク組成物であることが好ましく、本発明のインク組成物中における有機顔料の含有量（有機顔料が２種以上である場合には総含有量）は、インク組成物の全質量に対し、１．０質量％以上が好ましい。さらには、インク組成物中における有機顔料の含有量は、インク組成物の全質量に対し、２．０質量％以上がより好ましく、４．０質量％以上が特に好ましい。
有機顔料の含有量が１．０質量％以上であると、画像の光学濃度がより向上する。有機顔料の含有量の上限については特に限定はないが、２０．０質量％が好ましく、１５．０質量％がより好ましく、１０．０質量％が更に好ましく、９．０質量％が更に好ましく、８．０質量％が特に好ましい。
【００８２】
顔料を樹脂被覆顔料とする場合は、顔料（p）と水不溶性樹脂（r）との比率（p:r）は、質量比で１００：２５〜１００：１４０が好ましく、より好ましくは１００：２５〜１００：５０である。比率（p:r）は、特定ポリマーが１００：２５の割合以上であると分散安定性と耐擦性が良化する傾向にあり、特定ポリマーが１００：１４０の割合以下であると分散安定性が良化する傾向がある。
【００８３】
樹脂被覆顔料は、水不溶性樹脂及び顔料等を用いて従来の物理的、化学的方法によって製造することができる。例えば、特開平９−１５１３４２号、特開平１０−１４００６５号、特開平１１−２０９６７２号、特開平１１−１７２１８０号、特開平１０−２５４４０号、又は特開平１１−４３６３６号の各公報に記載の方法により製造することができる。具体的には、特開平９−１５１３４２号及び特開平１０−１４００６５号の各公報に記載の転相乳化法と酸析法等が挙げられ、中でも、分散安定性の点で転相乳化法が好ましい。
【００８４】
転相乳化法は、基本的には、自己分散能又は溶解能を有するポリマーと顔料との混合溶融物を水に分散させる自己分散（転相乳化）方法である。また、この混合溶融物には、硬化剤又は高分子化合物を含んでなるものであってもよい。ここで、混合溶融物とは、溶解せず混合した状態、溶解して混合した状態、又はこれら両者の状態のいずれの状態を含むものをいう。
「転相乳化法」による具体的な方法は、特開平１０−１４００６５号公報、特開２００９−２２１２５１号公報（特に段落００７４〜００８２）、特開２０１１−１９５６８４号公報（特に段落００４２〜００５２）に記載されている方法を参照できる。
【００８５】
インク組成物中におけるポリマー被覆顔料の含有量（２種以上である場合には総含有量）は、インク組成物の分散安定性、濃度の観点から、インク組成物の全量に対し、１．０〜１５．０質量％が好ましく、２．０〜１０．０質量％がより好ましい。
【００８６】
また、有機顔料と、近赤外線吸収色素〔特定ＩＲ色素〕との比（有機顔料：近赤外線吸収色素）は、質量基準で、１４：１〜７５：１であることが好ましく、１５：１〜７０：１がより好ましく、１６：１〜５５：１がさらに好ましい。
【００８７】
〔水〕
本発明のインク組成物は水を含有する。
水としては、イオン交換水、蒸留水などのイオン性不純物を含まない水を用いることが好ましい。
インク組成物中における水の含有量は、目的に応じて適宜選択されるが、安定性および吐出信頼性確保の点から、インク組成物の全量に対し、好ましくは１０質量％以上９９質量％以下であり、より好ましくは３０質量％以上８０質量％以下であり、更に好ましくは、５０質量％以上７０質量％以下である。
【００８８】
（高分子分散剤）
本発明のインク組成物は、高分子分散剤の少なくとも１種を含有していてもよい。
インク組成物が高分子分散剤を含有することで、特定ＩＲ色素および有機顔料、特に特定ＩＲ色素を、インク組成物中で十分に分散し易く、インク組成物を迅速かつ均一に乾燥し易い。
ここで、高分子分散剤において、高分子とは、具体的には、重量平均分子量（Ｍｗ）が、３，０００以上であることをいう。
高分子分散剤としては、水不溶性ポリマー分散剤（以下、単に「分散剤」ということがある）が好ましい。水不溶性のポリマーは、特定ＩＲ色素および有機顔料の分散が可能であれば特に制限はなく、従来公知の水不溶性ポリマー分散剤を用いることができる。水不溶性ポリマー分散剤は、例えば、疎水性の構成単位と親水性の構成単位の両方を含んで構成することができる。
【００８９】
疎水性の構成単位を構成するモノマーとしては、スチレン系モノマー、アルキル（メタ）アクリレート、芳香族基含有（メタ）アクリレート等を挙げることができる。
また親水性構成単位を構成するモノマーとしては、親水性基を含むモノマーであれば特に制限はない。親水性基としては、ノニオン性基、カルボキシル基、スルホン酸基、リン酸基等を挙げることができる。
親水性構成単位は、分散安定性の観点から、少なくともカルボキシル基を含むことが好ましく、ノニオン性基とカルボキシル基を共に含む形態であることもまた好ましい。
【００９０】
高分子分散剤として、具体的には、スチレン−（メタ）アクリル酸共重合体、スチレン−（メタ）アクリル酸−（メタ）アクリル酸エステル共重合体、（メタ）アクリル酸エステル−（メタ）アクリル酸共重合体、ポリエチレングリコール（メタ）アクリレート−（メタ）アクリル酸共重合体、スチレン−マレイン酸共重合体等が挙げられる。ここで「（メタ）アクリル酸」は、アクリル酸またはメタクリル酸を意味する。
【００９１】
高分子分散剤としては、特定ＩＲ色素の分散安定性の観点から、カルボキシル基を含むビニルポリマーであることが好ましく、疎水性の構成単位として少なくとも芳香族基含有モノマーに由来する構成単位を有し、親水性の構成単位としてカルボキシル基を含む構成単位を有するビニルポリマーであることがより好ましい。
【００９２】
また高分子分散剤の重量平均分子量としては、特定ＩＲ色素の分散安定性の観点から、３，０００〜２００，０００が好ましく、より好ましくは５，０００〜１００，０００、更に好ましくは５，０００〜８０，０００、特に好ましくは１０，０００〜６０，０００である。
【００９３】
本発明のインク組成物中における高分子分散剤の含有量は、特定ＩＲ色素および有機顔料の分散性、ひいてはインク組成物の迅速かつ均一な乾燥の観点から、特定ＩＲ色素の全質量に対し、高分子分散剤が１０質量％〜１００質量％であることが好ましく、１５質量％〜８０質量％であることがより好ましく、２０質量％〜６０質量％であることが特に好ましい。
また、有機顔料の全質量に対し、高分子分散剤が５質量％〜２００質量％であることが好ましく、１０質量％〜１００質量％であることがより好ましく、２０質量％〜８０質量％であることが特に好ましい。
【００９４】
（ポリマー粒子）
本発明のインク組成物は、定着性、耐擦性、凝集性の観点から、ポリマー粒子の少なくとも１種を含有することが好ましい。
ここでいうポリマー粒子は、インク組成物中に分散される粒子状のポリマーである。
インク組成物がポリマー粒子を含むと、ポリマー粒子が、後述する処理液又は処理液を乾燥させた領域と接触した際に、インク組成物が分散不安定化して凝集し、インク組成物が増粘して、画像が記録媒体に固定化される。これにより、画像の定着性、耐擦性、凝集性がより向上する。
【００９５】
ポリマー粒子としては自己分散性ポリマー粒子が好適である。
自己分散性ポリマー粒子は、界面活性剤の不存在下、分散状態（特に転相乳化法による分散状態）としたとき、ポリマー自身が有する官能基（特に酸性基又はその塩）によって、水性媒体中で分散状態となり得る水不溶性ポリマーであって、遊離の乳化剤を含有しない水不溶性ポリマーの粒子を意味する。
自己分散性ポリマー粒子としては、特開２０１０−６４４８０号公報の段落００９０〜０１２１や、特開２０１１−０６８０８５号公報の段落０１３０〜０１６７に記載されている自己分散性ポリマー粒子を用いることができる。
自己分散性ポリマー粒子は転相乳化法により好適に作製できる。
【００９６】
ポリマー粒子（例えば自己分散性ポリマー粒子）を構成するポリマーの分子量としては、重量平均分子量で３０００〜２０万であることが好ましく、５０００〜１５万であることがより好ましく、１００００〜１０万であることが更に好ましい。重量平均分子量を３０００以上とすることで、水溶性成分量を効果的に抑制することができる。また、重量平均分子量を２０万以下とすることで、自己分散安定性を高めることができる。
【００９７】
ポリマー粒子（例えば自己分散性ポリマー粒子）の含有量は、インク組成物の全質量に対して、０．１質量％〜２０質量％が好ましく、０．１質量％〜１０質量％がより好ましい。また、ポリマー粒子の粒径分布に関しては、特に制限は無く、広い粒径分布を持つもの、又は単分散の粒径分布を持つもの、いずれでもよい。また、単分散の粒径分布を持つポリマー粒子を、２種以上混合して使用してもよい。
【００９８】
ポリマーの親疎水性制御の観点からみたポリマー粒子（例えば自己分散性ポリマー粒子）の好ましい態様は、ポリマーの親疎水性制御の観点からみて、脂環式（メタ）アクリレート（好ましくは２環式または３環式以上の多環式（メタ）アクリレート）に由来する構造単位を２０質量％〜９０質量％（好ましくは４０質量％〜８０質量％）と、解離性基（好ましくはアニオン性の解離性基、より好ましくはカルボキシル基、リン酸基、スルホン酸基、特に好ましくはカルボキシル基）含有モノマーに由来する構造単位を２５質量％以下と、炭素数１〜８の鎖状アルキル基を含有する（メタ）アクリレートに由来する構造単位の少なくとも１種と、を含み、酸価が２０ｍｇＫＯＨ／ｇ〜１２０ｍｇＫＯＨ／ｇ（より好ましくは２５ｍｇＫＯＨ／ｇ〜１００ｍｇＫＯＨ／ｇ）であって、重量平均分子量が３０００〜２０万（好ましくは１００００〜２０万）であるビニルポリマーである態様である。
この態様において、さらに、２環式または３環式以上の多環式（メタ）アクリレートに由来する構造単位を４０質量％〜８０質量％と、少なくともメチル（メタ）アクリレートまたはエチル（メタ）アクリレートに由来する構造単位を２０質量％〜６０質量％と、アクリル酸又はメタクリル酸に由来する構造単位を２５質量％以下と、を含み、酸価が３０ｍｇＫＯＨ／ｇ〜８０ｍｇＫＯＨ／ｇであって、重量平均分子量が３００００〜１５万であるビニルポリマーであることが好ましい。
【００９９】
また、ポリマーの親疎水性制御の観点からみたポリマー粒子（例えば自己分散性ポリマー粒子）の別の好ましい態様は、ポリマーの親疎水性制御の観点から、芳香族基含有（メタ）アクリレートモノマーに由来する構造単位（好ましくは、フェノキシエチル（メタ）アクリレートに由来する構造単位及び／又はベンジル（メタ）アクリレートに由来する構造単位）を共重合比率として自己分散性ポリマー粒子の全質量の１５質量％〜８０質量％を含む態様である。この態様において、芳香族基含有（メタ）アクリレートモノマーに由来する構成単位を共重合比率として１５質量％〜８０質量％と、カルボキシル基含有モノマーに由来する構成単位と、アルキル基含有モノマーに由来する構成単位（好ましくは、（メタ）アクリル酸のアルキルエステルに由来する構造単位）とを含むことが好ましく、フェノキシエチル（メタ）アクリレートに由来する構造単位及び／又はベンジル（メタ）アクリレートに由来する構造単位を共重合比率として１５質量％〜８０質量％と、カルボキシル基含有モノマーに由来する構成単位と、アルキル基含有モノマーに由来する構成単位（好ましくは、（メタ）アクリル酸の炭素数１〜４のアルキルエステルに由来する構造単位）とを含むことがより好ましく、更には加えて、酸価が２５ｍｇＫＯＨ／ｇ〜１００ｍｇＫＯＨ／ｇであって重量平均分子量が３０００〜２０万であることが好ましく、酸価が２５ｍｇＫＯＨ／ｇ〜９５ｍｇＫＯＨ／ｇであって重量平均分子量が５０００〜１５万であることがより好ましい。
【０１００】
（コロイダルシリカ、ケイ酸アルカリ塩）
インク組成物は、コロイダルシリカ及びケイ酸アルカリ塩の少なくとも一方を含むことが好ましい。
これにより、インク組成物の吐出を繰り返し行ったときのノズル吐出面（例えば、ノズルの吐出側に設けられることがある撥液膜の表面）の劣化をより効果的に抑制できる。この効果は、ノズル（例えばノズルプレート）として、シリコンを含むノズル（例えばシリコンノズルプレート）を用いた場合により顕著である。
ケイ酸アルカリ金属塩としては、例えば、特開２０１１−５７７５４号公報の段落００１５〜００１９に記載されている公知のケイ酸アルカリ金属塩を用いることができる。
【０１０１】
−コロイダルシリカ−
コロイダルシリカは、平均粒子径が数１００ｎｍ以下のケイ素を含む無機酸化物の微粒子からなるコロイドである。主成分として二酸化ケイ素（その水和物を含む）を含み、少量成分としてアルミン酸塩を含んでいてもよい。少量成分として含まれることがあるアルミン酸塩としては、アルミン酸ナトリウム、アルミン酸カリウムなどが挙げられる。
またコロイダルシリカには、水酸化ナトリウム、水酸化カリウム、水酸化リチウム、水酸化アンモニウム等の無機塩類やテトラメチルアンモニウムヒドロキシド等の有機塩類が含まれていてもよい。これらの無機塩類および有機塩類は、例えば、コロイドの安定化剤として作用する。
コロイダルシリカの分散媒としては特に制限はなく、水、有機溶剤、およびこれらの混合物のいずれであってもよい。有機溶剤は水溶性有機溶剤であっても非水溶性有機溶剤であってもよいが、水溶性有機溶剤であることが好ましい。具体的には例えば、メタノール、エタノール、イソプロピルアルコール、ｎ−プロパノール等を挙げることができる。
コロイダルシリカとしては、例えば特開２０１１−１９５６８４号公報の段落００１４〜００２２に記載されている公知のコロイダルシリカを用いることができる。
【０１０２】
コロイダルシリカは１種単独で用いても２種以上を併用してもよい。
インク組成物がコロイダルシリカを含む場合、コロイダルシリカの含有量（２種以上の場合には総含有量）には特に制限はないが、例えば、インク組成物全量に対し、０．０００１質量％〜１０質量％とすることができ、０．０１質量％〜３．０質量％であることが好ましく、より好ましくは０．０２質量％〜０．５質量％であり、特に好ましくは０．０３質量％〜０．２質量％である。インク組成物中の含有量が上限値以下であることで、インク組成物の吐出性がより向上し、またシリカ粒子の研磨剤効果によるインクジェットヘッドへの影響をより効果的に抑制できる。また下限値以上であることで、ノズル吐出面の撥液性の低下（例えば、撥液膜の劣化）をより効果的に抑制できる。
【０１０３】
（尿素）
インク組成物は尿素を含んでいてもよい。
尿素は、保湿機能が高いため、固体湿潤剤としてインクの乾燥、凝固をより効果的に抑制することができる。
さらに本発明のインク組成物は、前述のコロイダルシリカと尿素とを含むことでインクジェットヘッド等のメンテナンス性（洗浄除去性又は拭き取り性）がより効果的に向上する。
【０１０４】
インク組成物における尿素の含有量は、メンテナンス性（拭き取り性）を向上させる観点等からは、１質量％以上２０質量％以下が好ましく、１質量％以上１５質量％以下がより好ましく、３質量％以上１０質量％以下が更に好ましい。
【０１０５】
インク組成物が、尿素及びコロイダルシリカを含有する場合、尿素の含有量と、コロイダルシリカの含有量の比率としては特に制限はないが、コロイダルシリカに対する尿素の含有比率（尿素／コロイダルシリカ）が５〜１０００であることが好ましく、１０〜７００であることがより好ましい。
【０１０６】
インク組成物は尿素以外の固体湿潤剤を含んでいてもよい。
尿素以外の固体湿潤剤や、インク組成物が尿素及びコロイダルシリカを含有する場合の特に好ましい形態については、例えば、特開２０１１−１９５６８４号公報の段落００２６〜００３０を参照することができる。
【０１０７】
（界面活性剤）
本発明のインク組成物は、必要に応じて、界面活性剤の少なくとも１種を含んでもよい。界面活性剤は、例えば表面張力調整剤として用いることができる。
界面活性剤としては、分子内に親水部と疎水部を合わせ持つ構造を有する化合物等が有効に使用することができ、アニオン性界面活性剤、カチオン性界面活性剤、両性界面活性剤、ノニオン性界面活性剤、ベタイン系界面活性剤のいずれも使用することができる。
【０１０８】
界面活性剤としては、インクの打滴干渉抑制の観点から、ノニオン性界面活性剤が好ましく、中でもアセチレングリコール誘導体（アセチレングリコール系界面活性剤）がより好ましい。
アセチレングリコール系界面活性剤としては、例えば、２，４，７，９−テトラメチル−５−デシン−４，７−ジオール及び２，４，７，９−テトラメチル−５−デシン−４，７−ジオールのアルキレンオキシド付加物等を挙げることができ、これから選ばれる少なくとも１種であることが好ましい。これらの化合物の市販品としては例えば、日信化学工業社のオルフィンＥ１０１０などのＥシリーズを挙げることができる。
【０１０９】
インク組成物が界面活性剤を含む場合、界面活性剤の具体的な量には特に限定はないが、インク組成物の全量に対し、０．１質量％以上が好ましく、より好ましくは０．１質量％〜１０質量％であり、更に好ましくは０．２質量％〜３質量％である。
【０１１０】
（その他の添加剤）
本発明のインク組成物は、上記成分に加えて必要に応じてその他の添加剤を含むことができる。
その他の添加剤としては、例えば、褪色防止剤、乳化安定剤、浸透促進剤、紫外線吸収剤、防腐剤、防黴剤、ｐＨ調整剤、表面張力調整剤、消泡剤、粘度調整剤、分散安定剤、防錆剤、キレート剤等の公知の添加剤が挙げられる。これらの各種添加剤は、インクジェット用インク組成物を調製後に直接添加してもよく、インクジェット用インク組成物の調製時に添加してもよい。具体的には特開２００７−１０００７１号公報の段落０１５３〜０１６２に記載のその他の添加剤などが挙げられる。
【０１１１】
また、インク組成物は、重合性化合物を少なくとも１種含むことにより、活性エネルギー線（例えば紫外線）硬化型のインク組成物として構成されていてもよい。この場合、インク組成物（画像形成において後述する処理液を用いる場合は、インク組成物及び処理液の少なくとも一方）は、重合開始剤を含むことが好ましい。
重合性化合物としては、例えば、２０１１−１８４６２８号公報の段落０１２８〜０１４４に記載されている公知の水溶性の重合性化合物や、特開２０１１−１７８８９６号公報の段落００１９〜００３４に記載されている公知の（メタ）アクリルアミド化合物（好ましくは２官能以上の（メタ）アクリルアミド化合物）が挙げられる。
重合開始剤としては、例えば、特開２０１１−１８４６２８号公報の段落０１８６〜０１９０や特開２０１１−１７８８９６号公報の段落０１２６〜０１３０に記載されている公知の重合開始剤が挙げられる。
【０１１２】
インク組成物の粘度としては、インクの付与をインクジェット方式で行う場合、打滴安定性と凝集速度の観点から、１ｍＰａ・ｓ〜３０ｍＰａ・ｓの範囲が好ましく、１ｍＰａ・ｓ〜２０ｍＰａ・ｓの範囲がより好ましく、２ｍＰａ・ｓ〜１５ｍＰａ・ｓの範囲がさらに好ましく、２ｍＰａ・ｓ〜１０ｍＰａ・ｓの範囲が特に好ましい。インク組成物の粘度は、例えば、ブルックフィールド粘度計を用いて２０℃で測定することができる。
【０１１３】
インク組成物は、アルカリ性であることが好ましい。
本発明の画像形成方法の詳細は後述するが、処理液を用いた画像形成における特に好ましい形態は、インクの凝集性の観点から、インク組成物がアルカリ性であり、処理液が酸性である形態である。
インク組成物のｐＨとしては、インク安定性と凝集速度の観点から、ｐＨ７．５〜ｐＨ１０であることが好ましく、ｐＨ８〜ｐＨ９であることがより好ましい。尚、インク組成物のｐＨは２５℃で、通常用いられるｐＨ測定装置（例えば、東亜ディーケーケー（株）製、マルチ水質計ＭＭ−６０Ｒ）によって測定される。
インク組成物のｐＨは、酸性化合物または塩基性化合物を用いて適宜調製することができる。酸性化合物または塩基性化合物としては通常用いられる化合物を特に制限なく用いることができる。
【０１１４】
＜画像形成方法＞
本発明の画像形成方法は、本発明のインク組成物を記録媒体に付与して画像を形成する画像形成工程と、形成された画像に赤外線を照射する赤外線照射工程とを有する。
本発明の画像形成方法は、さらに、インク組成物と接触したときに凝集体を形成する凝集成分を含む処理液を記録媒体に付与する処理液付与工程を有することが好ましい。
画像形成方法を上記構成とすることで、紙を含む記録媒体を用いて画像形成をしたとき、紙のカックルを抑制すると共に、画像形成により得られる画像の色味を損ね難くすることができる。
【０１１５】
〔画像形成工程〕
画像形成工程においては、本発明のインク組成物を記録媒体に付与して画像を形成する。
【０１１６】
（記録媒体）
本発明の画像形成方法に用いられる記録媒体としては特に制限されない。
例えば、印刷用紙の如き紙を含む記録媒体のほか、フィルム、電子写真共用紙、布帛、ガラス、金属、陶磁器等であってもよい。
中でも、本発明のインク組成物は、紙を含む記録媒体に画像形成したときに、紙のカックルを抑制することができることから、記録媒体は、紙を含むことが好ましい。
【０１１７】
紙を含む記録媒体としては、例えば、普通紙、一般のオフセット印刷などに用いられる、いわゆる上質紙、コート紙、アート紙などのセルロースを主体とする一般印刷用紙を用いることができる。また、特開平８−１６９１７２号公報、同８−２７６９３号公報、同２−２７６６７０号公報、同７−２７６７８９号公報、同９−３２３４７５号公報、特開昭６２−２３８７８３号公報、特開平１０−１５３９８９号公報、同１０−２１７４７３号公報、同１０−２３５９９５号公報、同１０−２１７５９７号公報、同１０−３３７９４７号公報等に記載のインクジェット専用紙を用いてもよい。
セルロースを主体とする一般印刷用紙は、水性インクを用いた一般のインクジェット法による画像記録においては比較的インクの吸収、乾燥が遅く、打滴後に色材移動が起こりやすく、画像品質が低下しやすいが、本発明のインクジェット画像形成方法によると、色材移動を抑制して色濃度、色相に優れた高品位の画像の記録が可能である。
【０１１８】
紙を含む記録媒体としては、一般に市販されているものを使用することができ、例えば、王子製紙（株）製の「ＯＫプリンス上質」、日本製紙（株）製の「しらおい」、及び日本製紙（株）製の「ニューＮＰＩ上質」等の上質紙（Ａ）、王子製紙（株）製の「ＯＫエバーライトコート」及び日本製紙（株）製の「オーロラＳ」等の微塗工紙、王子製紙（株）製の「ＯＫコートＬ」及び日本製紙（株）製の「オーロラＬ」等の軽量コート紙（Ａ３）、王子製紙（株）製の「ＯＫトップコート＋」及び日本製紙（株）製の「オーロラコート」等のコート紙（Ａ２、Ｂ２）、王子製紙（株）製の「ＯＫ金藤＋」及び三菱製紙（株）製の「特菱アート」等のアート紙（Ａ１）等が挙げられる。また、インクジェット記録用の各種写真専用紙を用いることも可能である。
【０１１９】
上記の中でも、色材移動の抑制効果が大きく、従来以上に色濃度及び色相の良好な高品位な画像を得る観点からは、好ましくは、水の吸収係数Ｋａが０．０５ｍＬ／ｍ２・ｍｓ１／２〜０．５ｍＬ／ｍ２・ｍｓ１／２の記録媒体であり、より好ましくは０．１ｍＬ／ｍ２・ｍｓ１／２〜０．４ｍＬ／ｍ２・ｍｓ１／２の記録媒体であり、更に好ましくは０．２ｍＬ／ｍ２・ｍｓ１／２〜０．３ｍＬ／ｍ２・ｍｓ１／２の記録媒体である。
【０１２０】
水の吸収係数Ｋａは、ＪＡＰＡＮ ＴＡＰＰＩ 紙パルプ試験方法Ｎｏ５１：２０００（発行：紙パルプ技術協会）に記載されているものと同義であり、具体的には、吸収係数Ｋａは、自動走査吸液計ＫＭ５００Ｗｉｎ（熊谷理機（株）製）を用いて接触時間１００ｍｓと接触時間９００ｍｓにおける水の転移量の差から算出されるものである。
【０１２１】
記録媒体の中でも、一般のオフセット印刷などに用いられるいわゆる塗工紙が好ましい。塗工紙は、セルロースを主体とした一般に表面処理されていない上質紙や中性紙等の表面にコート材を塗布してコート層を設けたものである。塗工紙は、通常の水性インクジェットによる画像形成においては、画像の光沢や擦過耐性など、品質上の問題を生じやすいが、本発明のインクジェット画像形成方法では、光沢ムラが抑制されて光沢性、耐擦性の良好な画像を得ることができる。特に、原紙とカオリン及び／又は重炭酸カルシウムを含むコート層とを有する塗工紙を用いるのが好ましい。より具体的には、アート紙、コート紙、軽量コート紙、又は微塗工紙がより好ましい。
【０１２２】
（インク付与方法）
本発明のインク組成物の記録媒体への付与方法は、特に制限されず、スプレー塗布、塗布ローラ等の塗布、インクジェット法による付与、浸漬などの方法が挙げられるが、インクジェット法が好ましい。インクジェット法によるインク組成物の吐出は、例えば、エネルギーを供与することにより、所望の記録媒体にインク組成物を吐出することにより行なえる。なお、本発明に好ましいインクの吐出方法として、特開２００３−３０６６２３号公報の段落番号００９３〜０１０５に記載の方法が適用できる。
【０１２３】
インクジェット法には特に制限はなく、公知の方式、例えば、静電誘引力を利用してインクを吐出させる電荷制御方式、ピエゾ素子の振動圧力を利用するドロップオンデマンド方式（圧力パルス方式）、電気信号を音響ビームに変えインクに照射して放射圧を利用してインクを吐出させる音響インクジェット方式、及びインクを加熱して気泡を形成し、生じた圧力を利用するサーマルインクジェット（バブルジェット（登録商標））方式等のいずれであってもよい。
尚、インクジェット法には、フォトインクと称する濃度の低いインクを小さい体積で多数射出する方式、実質的に同じ色相で濃度の異なる複数のインクを用いて画質を改良する方式や無色透明のインクを用いる方式が含まれる。
【０１２４】
また、インクジェット法で用いるインクジェットヘッドは、オンデマンド方式でもコンティニュアス方式でも構わない。
また、吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型等）、静電吸引方式（例えば、電界制御型、スリットジェット型等）及び放電方式（例えば、スパークジェット型等）などを具体的な例として挙げることができるが、いずれの吐出方式を用いても構わない。
尚、インクジェット法に用いられるノズル等については特に制限はなく、目的に応じて、適宜選択することができる。
【０１２５】
インクジェット法によるインク組成物の吐出としては、短尺のシリアルヘッドを用い、ヘッドを記録媒体の幅方向に走査させながら記録を行なうシャトル方式と、記録媒体の１辺（幅方向の一辺）の全域に対応して記録素子が配列されているラインヘッドを用いたライン方式とがある。上記ラインヘッドの吐出面側にはノズルプレートが設けられ、ノズルプレートには、記録素子に対応する位置に吐出孔が設けられる。
ライン方式では、記録素子の配列方向と直交する方向に記録媒体を走査させることで記録媒体の全面に画像記録を行なうことができ、短尺ヘッドを走査するキャリッジ等の搬送系が不要となる。また、キャリッジの移動と記録媒体との複雑な走査制御が不要になり、記録媒体だけが移動するので、シャトル方式に比べて記録速度の高速化が実現できる。
本発明の画像形成方法は、これらのいずれにも適用可能であるが、一般にダミージェットを行なわないライン方式に適用した場合に、吐出精度（ノズル吐出面（例えば後述の撥液膜）からのインクの切れ性）の向上効果が大きい。
特に、ライン方式の中でも、記録媒体の１回の走査で画像を形成する、シングルパス方式においては、吐出精度（ノズル吐出面（例えば後述の撥液膜）からのインクの切れ性）の向上効果が特に顕著となる。
【０１２６】
更には、画像形成工程では、ライン方式による場合に、２種以上のインク組成物を用い、先に吐出するインク組成物（第ｎ色目（ｎ≧１）、例えば第２色目）とそれに続いて吐出するインク組成物（第ｎ＋１色目、例えば第３色目）との間の吐出（打滴）間隔を１秒以下にして好適に記録を行なうことができる。本発明においては、ライン方式で１秒以下の吐出間隔として、インク滴間の干渉で生じる滲みや色間混色を防止しつつ、従来以上の高速記録下で耐擦過性に優れ、ブロッキングの発生が抑えられた画像を得ることができる。また、色相及び描画性（画像中の細線や微細部分の再現性）に優れた画像を得ることができる。
【０１２７】
インクジェットヘッドから吐出されるインクの液滴量としては、高精細な画像を得る観点で、０．５ｐｌ（ピコリットル）〜６ｐｌが好ましく、１ｐｌ〜５ｐｌがより好ましく、更に好ましくは２ｐｌ〜４ｐｌである。
【０１２８】
本工程において、本発明のインク組成物は、複数の吐出孔が二次元に配列され吐出孔形成面（吐出面）にフッ素化合物を含む撥液膜が設けられたノズルプレートから吐出して付与することが好ましい。
以下、ノズルプレート、フッ素化合物を含む撥液膜、及び、本発明の画像形成方法に好適に用いられるノズルプレートを備えたインクジェットヘッドについて説明する。
【０１２９】
（ノズルプレート）
ノズルプレートは、複数の吐出孔が二次元に配列された構成となっている。
複数の吐出孔の数には特に限定はなく、画像形成の高速化等を考慮し、適宜選択できる。
【０１３０】
ノズルプレートとしては、シリコンを含むノズルプレート（以下、「シリコンノズルプレート」ともいう）が好適である。
シリコンとしては、単結晶シリコン又はポリシリコンを用いることができる。
また、シリコンノズルプレートとしては、例えば、シリコン基板上に、金属酸化物（酸化シリコン、酸化チタン、酸化クロム、酸化タンタル（好ましくはＴａ２Ｏ５）等）、金属窒化物（窒化チタン、窒化シリコン等）、金属（ジルコニウム、クロム、チタン等）などの膜が設けられたものを用いることもできる。
ここで、酸化シリコンは、シリコン基板の表面の全部又は一部が酸化されて形成されたＳｉＯ２膜であってもよい。
また、シリコンノズルプレートは、シリコンの一部をガラス（例：硼珪酸ガラス、感光性ガラス、石英ガラス、ソーダ石灰ガラス）に置き換えて構成されたものであってもよい。
上記のうち、特に、五酸化タンタル等をはじめとする酸化タンタルからなる膜は、インクに対して非常に優れた耐インク性を有し、特にアルカリ性のインクに対して良好な耐侵食性が得られる。
【０１３１】
酸化シリコンからなる膜（ＳｉＯ２膜）を形成する方法の一態様を述べる。
例えば、化学蒸着法（ＣＶＤ）リアクタにシリコン基板を収容し、ＳｉＣｌ４及び水蒸気を導入することによって、シリコン基板上にＳｉＯ２膜を形成できる。
このとき、ＳｉＣｌ４の分圧は、０．０５〜４０ｔｏｒｒ（６．６７〜５．３×１０３Ｐａ）の間（例えば０．１〜５ｔｏｒｒ（１３．３〜６６６．５Ｐａ））とすることができ、Ｈ２Ｏの分圧は０．０５〜２０ｔｏｒｒの間（例えば０．２〜１０ｔｏｒｒ）とすることができる。堆積温度は、一般には室温と摂氏１００度との間である。
また、他の態様として、シリコン基板上にスパッタリングすることによりＳｉＯ２膜を形成することができる。
いずれの態様においても、ＳｉＯ２膜が形成されるべきシリコン基板表面は、ＳｉＯ２膜を形成する前に（例えば、酸素プラズマを当てることによって）洗浄されることが好ましい。
【０１３２】
（フッ素化合物を含む撥液膜）
ノズルプレートの吐出孔形成面（吐出面）には、フッ素化合物を含む撥液膜が設けられている。
フッ素化合物を含む撥液膜のＳＰ値としては特に限定はないが、インクの切れ性をより向上させる観点から、沖津法によって計算された撥液膜のＳＰ値は、１６．００ＭＰａ１／２以下が好ましく、１５．００ＭＰａ１／２以下がより好ましく、１３．００ＭＰａ１／２以下が特に好ましい。
【０１３３】
撥液膜に含まれるフッ素化合物としては、例えば、フッ化アルキル基を有する化合物を好適に用いることができる。
本発明における撥液膜は、例えば、フッ化アルキルシラン化合物を用いて作製された撥液膜であることが好ましい。
フッ化アルキルシラン化合物としては、下記一般式（Ｆ）で表されるフッ化アルキルシラン化合物を好適に用いることができる。下記一般式（Ｆ）で表されるフッ化アルキルシラン化合物は、シランカップリング化合物である。
ＣｎＦ２ｎ＋１−ＣｍＨ２ｍ−Ｓｉ−Ｘ３    …  一般式（Ｆ）
一般式（Ｆ）において、ｎは１以上の整数を表し、ｍは０又は１以上の整数を表す。Ｘは、アルコキシ基、アミノ基、又はハロゲン原子を表す。なお、Ｘの一部がアルキル基で置換されていてもよい。
【０１３４】
フッ化アルキルシラン化合物の例としては、Ｃ８Ｆ１７Ｃ２Ｈ４ＳｉＣｌ３（「１Ｈ，１Ｈ，２Ｈ，２Ｈ−パーフルオロデシルトリクロロシラン」や「ＦＤＴＳ」とも呼ばれている）、ＣＦ３（ＣＦ２）８Ｃ２Ｈ４ＳｉＣｌ３などのフルオロアルキルトリクロロシラン、ＣＦ３（ＣＦ２）８Ｃ２Ｈ４Ｓｉ（ＯＣＨ３）３や、３，３，３−トリフルオロプロピルトリメトキシシラン、トリデカフルオロ−１，１，２，２−テトラヒドロオクチルトリメトキシシラン、ヘプタデカフルオロ−１，１，２，２−テトラヒドロデシルトリメトキシシランなどのフルオロアルキルアルコキシシラン、等を挙げることができる。
【０１３５】
一般式（Ｆ）の中では、撥液性および撥液膜の耐久性の点で、ｎが１〜１４の整数であって、ｍが０又は１〜５の整数であって、Ｘがアルコキシ基又はハロゲン原子である場合が好ましく、更には、ｎが１〜１２の整数であって、ｍが０〜３の整数であって、Ｘがアルコキシ基又はハロゲン原子である場合が好ましい。
中でも、Ｃ８Ｆ１７Ｃ２Ｈ４ＳｉＣｌ３が最も好ましい。
【０１３６】
フッ素化合物を含む撥液膜の厚みとしては、特に制限はないが、０．２〜３０ｎｍの範囲が好ましく、０．４〜２０ｎｍの範囲がより好ましい。撥液膜の厚みは、３０ｎｍを超える範囲でも特に問題はないが、３０ｎｍ以下であると膜の均一性の点で有利であり、０．２ｎｍ以上であるとインクへの撥水性が良好である。
【０１３７】
フッ素化合物を含む撥液膜としては、例えば、フッ化アルキルシラン化合物の単分子膜（ＳＡＭ膜）や、フッ化アルキルシラン化合物の積層膜を用いることができる。ここで、フッ化アルキルシラン化合物の積層膜には、フッ化アルキルシラン化合物が重合せずに積まれている膜のほか、フッ化アルキルシラン化合物の重合膜も含まれる。
【０１３８】
フッ素化合物を含む撥液膜は、例えば、特開２０１１−１１１５２７号公報の段落０１１４〜０１２４に記載された方法によって形成することができる。
【０１３９】
（ノズルプレートを備えたインクジェットヘッド）
図１は、本発明の画像形成方法に好適に用いられる、ノズルプレートを備えたインクジェットヘッドの一例を示す概略断面図である。
図１に示すように、インクジェットヘッド１００は、吐出孔（ノズル）を有するノズルプレート１１と、ノズルプレートの吐出方向と反対側に設けられたインク供給ユニット２０とを備えている。ノズルプレート１１には、インクを吐出する複数の吐出孔１２が設けられている。ノズルプレート１１の吐出面側には、フッ素化合物を含む撥液膜１３が設けられている。
【０１４０】
図２は、ノズルプレート１１の吐出面（撥液膜１３形成面）を概念的に示す斜視図である。
ノズルプレート１１は、図２に示すように、複数の吐出孔（ノズル）が２次元配列されて設けられている。吐出孔の数には限定はなく、画像形成の高速化等を考慮して適宜選択でき、例えば、３２×６０個とすることができる。
このノズルプレート１１は、前述のシリコンを含むノズルプレート（シリコンノズルプレート）を用いることができ、例えば、少なくともノズル口内壁及びインク吐出方向側のプレート面にシリコンが露出した構造のシリコンノズルプレートが好ましい。
なお、図示しないが、ノズルプレート１１は、シリコン基板とシリコン基板上に設けられた酸化シリコン膜とからなるシリコンノズルプレートであってもよい。この場合、酸化シリコン膜は、シリコン基板とフッ素化合物を含む撥液膜１３との間に配置される。
【０１４１】
インク供給ユニット２０は、ノズルプレート１１の複数の吐出孔１２のそれぞれとノズル連通路２２を介して連通する複数の圧力室２１と、複数の圧力室２１のそれぞれにインクを供給する複数のインク供給流路２３と、複数のインク供給流路２３にインクを供給する共通液室２５と、複数の圧力室２１のそれぞれを変形する圧力発生手段３０とを備えている。
【０１４２】
インク供給流路２３は、ノズルプレート１１と圧力発生手段３０の間に形成されており、共通液室２５に供給されたインクが送液されるようになっている。このインク供給流路２３には、圧力室２１との間を繋ぐ供給調整路２４の一端が接続されており、インク供給流路２３から供給されるインク量を所要量に絞って圧力室２１に送液することができる。供給調整路２４は、インク供給流路２３に複数設けられ、このインク供給流路２３を介して圧力発生手段３０に隣接して設けられた圧力室２１にインクが供給される。
このように、複数の吐出孔にインクを多量に供給することが可能である
【０１４３】
圧力発生手段３０は、圧力室２１側から振動板３１、接着層３２、下部電極３３、圧電体層３４、上部電極３５を順に積み重ねて構成されており、外部から駆動信号を供給する電気配線が接続されている。画像信号に応じて圧電素子が変形することで、インクがノズル連通路２２を介してノズル１２から吐出される。
【０１４４】
また、吐出孔１２の近傍には、循環絞り４１が設けられており、常時インクが循環路４２へ回収されるようになっている。これにより、非吐出時の吐出孔近傍のインクの増粘を防止することができる。
【０１４５】
〔赤外線照射工程〕
本発明の画像形成方法は、画像形成工程の後、形成された画像に赤外線を照射する赤外線照射工程を有する。
本発明のインク組成物が含有する特定ＩＲ色素は、赤外線を吸収することで発熱すると共に、速やかに分解すると考えら得る。そのため、近赤外線吸収色素の残存に起因する画像の色味の変化が生じにくい。
【０１４６】
画像への赤外線の照射方法は特に制限されないが、赤外線源の例としては、例えば通常の赤外線ランプの他に、キセノンフラッシュランプ、キセノンランプ、キセノンショートアークランプ、近赤外線ハロゲンヒーター、赤外ＬＥＤ、赤外線レーザ等を挙げることができる。好ましくはキセノンフラッシュランプ、キセノンランプ、近赤外線ハロゲンヒーター、赤外ＬＥＤ、波長７００ｎｍ〜１５００ｎｍの赤外線を放射する固体レーザ又は半導体レーザが挙げられる。
【０１４７】
（画像定着工程）
本発明の画像形成方法は、本発明の効果（特に紙のカックル抑制）を損なわない限度において、さらに画像定着工程を有していてもよい。
画像定着工程としては、例えば、赤外線照射以外の非接触加熱方法により画像を加熱する工程、熱板または加熱加圧ローラを画像に押当てて加熱する接触加熱方法により画像を加熱する工程が挙げられる。
画像定着工程は、記録媒体上に形成された画像の、記録媒体への固定化をより向上する工程であり、画像の擦過に対する耐性をより向上させることができる。
【０１４８】
画像の非接触加熱方法は、特に制限されないが、ニクロム線ヒーター等の発熱体で加熱する方法、温風又は熱風を供給する方法が挙げられる。また、接触加熱方法は、特に制限はないが、例えば、熱板を記録媒体の画像形成面に押圧する方法や、一対の加熱加圧ローラ、一対の加熱加圧ベルト、あるいは記録媒体の画像記録面側に配された加熱加圧ベルトとその反対側に配された保持ローラとを備えた加熱加圧装置を用い、対をなすローラ等を通過させる方法など、接触させて加熱定着を行なう方法が好適に挙げられる。
【０１４９】
加熱加圧ローラ、あるいは加熱加圧ベルトを用いる場合の記録媒体の搬送速度は、２００ｍｍ／秒〜７００ｍｍ／秒の範囲が好ましく、より好ましくは３００ｍｍ／秒〜６５０ｍｍ／秒であり、更に好ましくは４００ｍｍ／秒〜６００ｍｍ／秒である。
【０１５０】
〔処理液付与工程〕
本発明の画像形成方法は、さらに、インク組成物と接触したときに凝集体を形成する凝集成分を含む処理液を記録媒体に付与する処理液付与工程を有することが好ましい。
処理液付与工程は、画像形成工程の前であってもよいし、画像形成工程の後であってもよい。
記録媒体に付与された処理液は、インク組成物と接触して画像を形成する。これにより、インク組成物中の成分（有機顔料、特定ＩＲ色素等）が凝集し、記録媒体上に画像が固定化される。
本発明の画像形成方法が本工程を有することにより、インクジェット画像形成を高速化でき、更に、高速化しても濃度、解像度の高い画像が得られる。
なお、処理液における各成分の詳細及び好ましい態様については後述する。
【０１５１】
処理液の記録媒体への付与は、塗布法、インクジェット法、浸漬法などの公知の方法を適用して行なうことができる。塗布法としては、バーコーター、エクストルージョンダイコーター、エアードクターコーター、ブレードコーター、ロッドコーター、ナイフコーター、スクイズコーター、リバースロールコーター等を用いた公知の塗布方法によって行なうことができる。インクジェット法の詳細については、既述の通りである。
【０１５２】
処理液の記録媒体への付与量としては、インク組成物を凝集可能であれば特に制限はないが、好ましくは、凝集成分の付与量が０．１ｇ／ｍ２以上となる量とすることができる。中でも、凝集成分の付与量が０．１ｇ／ｍ２〜１．０ｇ／ｍ２となる量が好ましく、より好ましくは０．２ｇ／ｍ２〜０．８ｇ／ｍ２である。凝集成分の付与量は、０．１ｇ／ｍ２以上であると凝集反応が良好に進行し、１．０ｇ／ｍ２以下であると光沢度が高くなり過ぎず好ましい。
【０１５３】
また、本発明においては、処理液を記録媒体上に付与した後、インク組成物が付与されるまでの間に、記録媒体上の処理液を加熱乾燥する加熱乾燥工程を更に設けることが好ましい。画像形成工程前に予め処理液を加熱乾燥させることにより、滲み防止などのインク着色性が良好になり、色濃度及び色相の良好な可視画像を記録できる。
【０１５４】
加熱乾燥は、ヒータ等の公知の加熱手段やドライヤ等の送風を利用した送風手段、あるいはこれらを組み合わせた手段により行なえる。加熱方法としては、例えば、記録媒体の処理液の付与面と反対側からヒータ等で熱を与える方法や、記録媒体の処理液の付与面に温風又は熱風をあてる方法、赤外線ヒータを用いた加熱法などが挙げられ、これらの複数を組み合わせて加熱してもよい。
【０１５５】
（処理液）
本発明における処理液は、インク組成物と接触したときに凝集体を形成する凝集成分の少なくとも１種を含む。すなわち、処理液が含む凝集成分は、インク組成物と処理液とが接触することで、インク組成物中の成分（有機顔料、特定ＩＲ色素など）を凝集させる。
インク組成物と共に処理液を用いることで、画像形成（特に、インクジェット記録）を高速化でき、高速記録しても濃度、解像度の高い画像が得られる。
【０１５６】
処理液の例としては、インク組成物のｐＨを変化させることにより凝集物を生じさせることができる液体組成物が挙げられる。
処理液は、酸性であることが好ましい。
具体的には、処理液のｐＨ（２５℃）は、インク組成物の凝集速度の観点から、１〜６であることが好ましく、１．２〜５であることがより好ましく、１．５〜４であることが更に好ましい。この場合、画像形成工程で用いるインク組成物のｐＨ（２５℃）は、７．５〜９．５（より好ましくは８．０〜９．０）であることが好ましい。
中でも、本発明においては、画像濃度、解像度、及びインクジェット画像形成の高速化の観点から、インク組成物のｐＨ（２５℃）が７．５以上であって、処理液のｐＨ（２５℃）が３〜５である場合が好ましい。
凝集成分は、１種単独で又は２種以上を混合して用いることができる。
【０１５７】
−凝集成分−
処理液は、インク組成物と接触して凝集体を形成可能な凝集成分の少なくとも１種を含有する。画像形成に用いたインク組成物（例えば、インクジェット法で吐出されたインク組成物）に処理液が混合することにより、例えば、インク組成物中で安定的に分散している有機顔料、特定ＩＲ色素等の凝集が促進される。
【０１５８】
凝集成分としては、酸性化合物の少なくとも１種が挙げられる。
酸性化合物としては、リン酸基、ホスホン酸基、ホスフィン酸基、硫酸基、スルホン酸基、スルフィン酸基、又はカルボキシル基を有する化合物、あるいはその塩（例えば多価金属塩）を使用することができる。中でも、インク組成物の凝集速度の観点から、リン酸基又はカルボキシル基を有する化合物がより好ましく、カルボキシル基を有する化合物であることが更に好ましい。
【０１５９】
カルボキシル基を有する化合物としては、ポリアクリル酸、酢酸、グリコール酸、マロン酸、リンゴ酸、マレイン酸、アスコルビン酸、コハク酸、グルタル酸、フマル酸、クエン酸、酒石酸、乳酸、ピロリドンカルボン酸、ピロンカルボン酸、ピロールカルボン酸、フランカルボン酸、ピリジンカルボン酸、クマリン酸、チオフェンカルボン酸、ニコチン酸、若しくはこれらの化合物の誘導体、又はこれらの塩（例えば多価金属塩）等の中から選ばれることが好ましい。これらの化合物は、１種類で使用されてもよく、２種類以上併用されてもよい。
【０１６０】
処理液は、酸性化合物に加えて、水系溶媒（例えば、水）を更に含んで構成することができる。
処理液が酸性化合物を含む場合、処理液中における酸性化合物の含有量としては、凝集効果の観点から、処理液の全質量に対し、５質量％〜９５質量％であることが好ましく、１０質量％〜８０質量％であることがより好ましい。
【０１６１】
また、凝集成分としては、特開２０１１−０４２１５０号公報の段落０１５５〜０１５６に記載されている多価金属塩やカチオン性ポリマーを用いてもよい。
【０１６２】
処理液の粘度としては、インク組成物の凝集速度の観点から、１ｍＰａ・ｓ〜３０ｍＰａ・ｓの範囲が好ましく、１ｍＰａ・ｓ〜２０ｍＰａ・ｓの範囲がより好ましく、２ｍＰａ・ｓ〜１５ｍＰａ・ｓの範囲がさらに好ましく、２ｍＰａ・ｓ〜１０ｍＰａ・ｓの範囲が特に好ましい。なお、粘度は、ＶＩＳＣＯＭＥＴＥＲ ＴＶ−２２（TOKI SANGYO CO.LTD製）を用いて２０℃の条件下で測定されるものである。
また、処理液の表面張力としては、インク組成物の凝集速度の観点から、２０ｍＮ／ｍ〜６０ｍＮ／ｍであることが好ましく、２０ｍＮ／ｍ〜４５ｍＮ／ｍであることがより好ましく、２５ｍＮ／ｍ〜４０ｍＮ／ｍであることがさらに好ましい。なお、表面張力は、Ａｕｔｏｍａｔｉｃ  Ｓｕｒｆａｃｅ  Ｔｅｎｓｉｏｍｅｔｅｒ  ＣＢＶＰ−Ｚ（協和界面科学（株）製）を用いて２５℃の条件下で測定されるものである。
【０１６３】
〔その他の工程〕
本発明の画像形成方法は、必要に応じ、メンテナンス工程、硬化工程等のその他の工程を有していてもよい。
【０１６４】
（メンテナンス工程）
本発明の画像形成方法において、画像をインクジェット法により画像形成を行うとき、インク組成物またはインク組成物に由来するインク固着物（以下、「インク組成物等」ともいう）を、ノズル吐出面（例えば、ノズルに設けられた撥液膜）から除去するメンテナンス工程を有していてもよい。
【０１６５】
メンテナンス工程においては、ワイパブレードによる掻き取り、布や紙類での払拭等によって、インク組成物またはインク組成物に由来する固着物を除去する。
またメンテナンス工程は、メンテナンス液をインクジェットヘッド周辺（例：インク流路等；以下、ヘッド等ともいう。）に付与することを含んでいてもよい。メンテナンス液をヘッド等に付与することにより、ノズル面のインク由来のインク固着物は溶解、又は膨潤等してさらに除去しやすくなる。
メンテナンス液の付与は、ワイパブレードによる掻き取り、布や紙類での払拭等の前であっても後であってもよい。好ましくは、メンテナンス液を付与後にワイパブレードを用いてノズル面を擦り（ワイピング）、インク固着物を掻き落とす方法、風圧やメンテナンス液等の液圧等により取り除く方法、及び布・紙類で払拭する方法が挙げられる。中でも、ワイパブレードによる掻き取り、布や紙類での払拭が好ましい。
ワイパブレードの材質は弾性を有するゴムが好ましく、具体的な材質としては、ブチルゴム、クロプレンゴム、エチレンプロピレンゴム、シリコーンゴム、ウレタンゴム、ニトリルゴム等が挙げられる。ワイパブレードに撥インク性を付与するためにフッ素樹脂等によりコーティングしてあるワイパブレードを用いても構わない。
【０１６６】
（硬化工程）
本発明の画像形成方法は、インク組成物が重合性化合物を更に含有する場合には、更に、画像形成工程により形成された画像に対して活性エネルギー線を照射して画像を硬化する硬化工程を有していてもよい。
これにより、形成される画像の耐擦性や記録媒体との密着性がより向上する。
活性エネルギー線としては、重合性化合物を重合可能なものであれば、特に制限はない。例えば、紫外線、電子線等挙げることができ、中でも、汎用性の観点から、紫外線であることが好ましい。また、活性エネルギー線の発生源として、例えば、紫外線照射ランプ（ハロゲンランプ、高圧水銀灯など）、レーザ、ＬＥＤ、電子線照射装置などが挙げられる。
【０１６７】
紫外線強度は、硬化に有効な波長領域において、５００ｍＷ／ｃｍ２〜５０００ｍＷ／ｃｍ２であることが好ましい。
紫外線を照射する手段としては、通常用いられる手段を用いてもよく、特に紫外線照射ランプが好適である。紫外線照射ランプは、水銀の蒸気圧が点灯中で１〜１０Ｐａであるような、いわゆる低圧水銀灯、高圧水銀灯、蛍光体が塗布された水銀灯、ＵＶ-ＬＥＤ光源等が好適である。水銀灯、ＵＶ−ＬＥＤの紫外線領域の発光スペクトルは、４５０ｎｍ以下、特には１８４ｎｍ〜４５０ｎｍの範囲であり、黒色或いは、着色されたインク組成物中の重合性化合物を効率的に反応させるのに適している。また、電源をプリンタに搭載する上でも、小型の電源を使用できる点で適している。水銀灯には、例えば、メタルハライドランプ、高圧水銀灯、超高圧水銀灯、キセノンフラッシュランプ、ディープＵＶランプ、マイクロ波を用い外部から無電極で水銀灯を励起するランプ、ＵＶレーザ等が実用されている。発光波長領域として上記範囲を含むので、電源サイズ、入力強度、ランプ形状等が許されれば、基本的には適用可能である。光源は、用いる重合開始剤の感度にも合わせて選択される。
【実施例】
【０１６８】
以下、本発明を実施例により具体的に説明するが、本発明はこれらの実施例に限定されるものではない。尚、特に断りのない限り、「部」及び「％」は質量基準である。
【０１６９】
＜実施例１Ｙ〜１３Ｙ、実施例１Ｍ〜２Ｍ及び実施例１Ｃ〜２Ｃのインク調製＞
（近赤外線吸収色素分散物Ａ１の調製）
下記組成Ａ１の各成分を混合し、ビーズミルにより０．１ｍｍφジルコニアビーズを用いて３時間分散した。５０ｍＬ遠心菅を使用し、５０００ｒｐｍで５分間遠心処理を行ない、沈殿物以外の上澄み液を回収した。  ナノトラック粒度分布測定装置ＵＰＡ−ＥＸ１５０（日機装（株）製）を用いて、動的光散乱法により体積平均粒子径を測定したところ、７０ｎｍであった。その後、吸光度スペクトルから顔料濃度を求め、イオン交換水を加えて、色素濃度７．６質量％の分散物として、近赤外線吸収色素分散物Ａ１を得た。
【０１７０】
−組成Ａ１−
・近赤外線吸収色素（ＩＲ−１）〔下記構造、特定ＩＲ色素〕  ・・・・１０％
・ＳＯＬＳＰＥＲＳＥ４４０００                            ・・・・・８．４％
〔Ｌｕｂｒｉｚｏｌ社製、水溶性高分子分散剤〕
・イオン交換水                            ・・・  全体で１００％となる量
【０１７１】
【化１５】
2014047303.tif 000016
【０１７２】
（近赤外線吸収色素分散物Ａ２の調製）
下記組成Ａ２の各成分を混合し、ビーズミルにより０．１ｍｍφジルコニアビーズを用いて４時間分散した。５０ｍＬ遠心菅を使用し、５０００ｒｐｍで５分間遠心処理を行ない、沈殿物以外の上澄み液を回収した。  ナノトラック粒度分布測定装置ＵＰＡ−ＥＸ１５０（日機装（株）製）を用いて、動的光散乱法により体積平均粒子径を測定したところ、８３ｎｍであった。その後、吸光度スペクトルから顔料濃度を求め、イオン交換水を加えて、色素濃度７．２質量％の分散物として、近赤外線吸収色素分散物Ａ２を得た。
【０１７３】
−組成Ａ２−
・近赤外線吸収色素（ＩＲ−７）〔下記構造、特定ＩＲ色素〕  ・・・・１０％
・ＳＯＬＳＰＥＲＳＥ４４０００                            ・・・・・８．４％
〔Ｌｕｂｒｉｚｏｌ社製、水溶性高分子分散剤〕
・イオン交換水                            ・・・  全体で１００％となる量
【０１７４】
【化１６】
2014047303.tif 000017
【０１７５】
（水不溶性樹脂Ｐ−１の合成）
攪拌機、冷却管を備えた１０００ｍｌの三口フラスコに、メチルエチルケトン８８ｇを加えて窒素雰囲気下で７２℃に加熱し、これにメチルエチルケトン５０ｇにジメチル−２，２’−アゾビスイソブチレート０．８５ｇ、フェノキシエチルメタクリレート５０ｇ、メタクリル酸１３ｇ、及びメチルメタクリレート３７ｇを溶解した溶液を３時間かけて滴下した。滴下終了後、さらに１時間反応した後、メチルエチルケトン２ｇにジメチル−２，２’−アゾビスイソブチレート０．４２ｇを溶解した溶液を加え、７８℃に昇温して４時間加熱した。得られた反応溶液は過剰量のヘキサンに２回再沈殿させ、析出した樹脂を乾燥させて、フェノキシエチルメタクリレート／メチルメタクリレート／メタクリル酸（共重合比［質量比］＝５０／３７／１３）共重合体（水不溶性樹脂Ｐ−１）９６．５ｇを得た。
得られた水不溶性樹脂Ｐ−１の組成は、１Ｈ−ＮＭＲで確認し、ＧＰＣより求めた重量平均分子量（Ｍｗ）は４９４００であった。さらに、ＪＩＳ規格（ＪＩＳ  Ｋ  ００７０：１９９２）に規定される方法によりこの水不溶性樹脂Ｐ−１の酸価を求めたところ、８４．８ｍｇＫＯＨ／ｇであった。
【０１７６】
（イエロー顔料水性分散物Ｂ１の調製）
Ｃ．Ｉ．ピグメント・イエロー７４を１０部と、水不溶性樹脂Ｐ−１を４．６部と、メチルエチルケトン１８部と、１ｍｏｌ／Ｌ  ＮａＯＨ水溶液８．０部とを加え、ロールミルで必要に応じて２〜８時間混練した後、混練物をイオン交換水６０部に分散した。得られた分散物を減圧下、５５℃でメチルエチルケトンを除去し、更に一部の水を除去した。
室温まで冷却し、高速遠心冷却機７５５０（久保田製作所社製）を用いて、５０ｍＬ遠心菅を使用し、１００００ｒｐｍで３０分間遠心処理を行ない、沈殿物以外の上澄み液を回収した。  ナノトラック粒度分布測定装置ＵＰＡ−ＥＸ１５０（日機装（株）製）を用いて、動的光散乱法により体積平均粒子径を測定したところ、９１ｎｍであった。その後、吸光度スペクトルから顔料濃度を求め、イオン交換水を加えて、顔料濃度１４質量％の樹脂被覆顔料粒子の分散物として、イエロー顔料水性分散物Ｂ１を得た。
【０１７７】
（自己分散性ポリマー粒子Ｃ−１の作製）
攪拌機、温度計、還流冷却管、及び窒素ガス導入管を備えた２リットル三口フラスコに、メチルエチルケトン５６０．０ｇを仕込んで、窒素雰囲気下で８７℃まで昇温した。反応容器内は還流状態を保ちながら（以下、反応終了まで還流）、メチルメタクリレート２３２．０ｇ、イソボルニルメタクリレート３０１．６ｇ、メタクリル酸４６．４ｇ、メチルエチルケトン１０８ｇ、及び「Ｖ−６０１」〔和光純薬（株）製〕２．３２ｇからなる混合溶液を、２時間で滴下が完了するように等速で滴下した。
【０１７８】
滴下完了後、１時間攪拌後、（１）「Ｖ−６０１」１．１６ｇ、メチルエチルケトン６．４ｇからなる溶液を加え、２時間攪拌を行った。続いて、（１）の工程を４回繰り返し、さらに「Ｖ−６０１」１．１６ｇ及びメチルエチルケトン６．４ｇからなる溶液を加えて３時間攪拌を続けた。重合反応終了後、溶液の温度を６５℃に降温し、イソプロパノール１６３．０ｇを加えて放冷した。得られた共重合体の重量平均分子量（Ｍｗ）は６３０００、酸価は６５．１（ｍｇＫＯＨ／ｇ）であった。
【０１７９】
次に、得られた重合溶液３１７．３ｇ（固形分濃度４１．０％）を秤量し、イソプロパノール４６．４ｇ、２０％無水マレイン酸水溶液１．６５ｇ（水溶性酸性化合物、共重合体に対してマレイン酸として０．３％相当）、２モル／ＬのＮａＯＨ水溶液４０．７７ｇを加え、反応容器内温度を７０℃に昇温した。次に蒸留水３８０ｇを１０ｍｌ／ｍｉｎの速度で滴下し、水分散化させた。
【０１８０】
その後、減圧下、反応容器内温度７０℃で１．５時間保って、イソプロパノール、メチルエチルケトン、蒸留水を合計で２８７．０ｇ留去し（溶剤除去工程）、プロキセルＧＸＬ（Ｓ）（アーチ・ケミカルズ・ジャパン（株）製）０．２７８ｇ（ポリマー固形分に対してベンゾイソチアゾリン−３−オンとして４４０ｐｐｍ）添加した。その後１μｍのフィルターでろ過を実施し、ろ過液を回収し、固形分濃度２６．５％の自己分散性ポリマー粒子Ｃ−１の水性分散物を得た。得られた自己分散性ポリマー粒子Ｃ−１をイオン交換水で希釈し２５．０％の液の物性を測定した結果、ｐＨ７．８、電気伝導度４６１ｍＳ／ｍ、粘度１４．８ｍＰａ・ｓ、体積平均粒径２．８ｎｍであった。
【０１８１】
（インクＹ１の調製）
イエロー顔料分散物Ｂ１と、自己分散性ポリマー粒子Ｃ−１の水性分散物と、組成Ｙ１に示す他の成分とを用い、組成Ｙ１となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、イエロー色のインク組成物であるインクＹ１を得た。
【０１８２】
〜インクＹ１の組成Ｙ１〜
・イエロー顔料（Ｃ．Ｉ．ピグメント・イエロー７４）          ・・・・４％
・水不溶性樹脂Ｐ−１                                        ・・・・１．８％
・近赤外線吸収色素分散物Ａ１                                ・・・・１．６％
・自己分散性ポリマー粒子Ｃ−１                              ・・・・６．５％
・トリプロピレングリコールモノメチルエーテル（ＴＰＧｍＭＥ）・・・・２．０％
〔和光純薬社製、水溶性有機溶剤〕
・ジプロピレングリコール（ＤＰＧ）                          ・・・・２．０％
〔和光純薬社製、水溶性有機溶剤〕
・サンニックスＧＰ２５０（三洋化成工業社製、水溶性有機溶剤）・・・１０．０％
・尿素                                                      ・・・・５．０％
・コロイダルシリカ（固形分）                                ・・・・０．０１％
〔スノーテックスＸＳ、固形分濃度２０％、体積平均粒子径５ｎｍ、日産化学工業社製〕・オルフィンＥ１０１０〔日信化学工業（株）製、界面活性剤〕  ・・・・１．２％
・イオン交換水                                  ・・・全体で１００％となる量
【０１８３】
（マゼンタ顔料水性分散物Ｂ２の調製）
Ｃ．Ｉ．ピグメント・レッド１２２を１０部と、水不溶性樹脂Ｐ−１を４部と、メチルエチルケトン２０部と、１ｍｏｌ／Ｌ  ＮａＯＨ水溶液７．８部とを加え、ロールミルで必要に応じて２〜８時間混練した後、混練物をイオン交換水６０部に分散した。得られた分散物を減圧下、５５℃でメチルエチルケトンを除去し、更に一部の水を除去し、固形分成分を得た。
次いで、固形分成分を室温まで冷却し、高速遠心冷却機７５５０（久保田製作所社製）を用いて、５０ｍＬ遠心菅を使用し、１００００ｒｐｍで３０分間遠心処理を行ない、沈殿物以外の上澄み液を回収した。  ナノトラック粒度分布測定装置ＵＰＡ−ＥＸ１５０（日機装（株）製）を用いて、動的光散乱法により体積平均粒子径を測定したところ、８５ｎｍであった。その後、吸光度スペクトルから顔料濃度を求め、イオン交換水を加えて、顔料濃度１４質量％の樹脂被覆顔料粒子の分散物として、マゼンタ顔料水性分散物Ｂ２を得た。
【０１８４】
（インクＭ１の調製）
マゼンタ顔料分散物Ｂ２と、自己分散性ポリマー粒子Ｃ−１の水性分散物と、組成Ｍ１に示す他の成分とを用い、組成Ｍ１となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、マゼンタ色のインク組成物であるインクＭ１を得た。
【０１８５】
〜インクＭ１の組成Ｍ１〜
・マゼンタ顔料（Ｃ．Ｉ．ピグメント・レッド１２２）        ・・・・６％
・水不溶性樹脂Ｐ−１                                      ・・・・２％
・近赤外線吸収色素分散物Ａ１                              ・・・・１．３％
・自己分散性ポリマー粒子Ｃ−１                            ・・・・５％
・トリプロピレングリコールモノメチルエーテル（ＴＰＧｍＭＥ）・・・２．０％
〔和光純薬社製、水溶性有機溶剤〕
・ジプロピレングリコール（ＤＰＧ）                        ・・・・２．０％
〔和光純薬社製、水溶性有機溶剤〕
・サンニックスＧＰ２５０〔三洋化成工業社製、水溶性有機溶剤〕・・１０．０％
・尿素                                                    ・・・・５．０％
・コロイダルシリカ（固形分）                              ・・・・０．０１％
〔スノーテックスＸＳ、固形分濃度２０％、体積平均粒子径５ｎｍ、日産化学工業社製〕・オルフィンＥ１０１０〔日信化学工業（株）製、界面活性剤〕  ・・・１．２％
・イオン交換水                              ・・・・全体で１００％となる量
【０１８６】
（シアン顔料水性分散物Ｂ３の調製）
Ｃ．Ｉ．ピグメント・ブルー１５：３を１０部と、水不溶性樹脂Ｐ−１を４．５部と、メチルエチルケトン２０部と、１ｍｏｌ／Ｌ  ＮａＯＨ水溶液８．３部とを加え、ロールミルで必要に応じて２〜８時間混練した後、混練物をイオン交換水６０部に分散した。得られた分散物を減圧下、５５℃でメチルエチルケトンを除去し、更に一部の水を除去し、固形分成分を得た。
次いで、固形分成分を室温まで冷却し、高速遠心冷却機７５５０（久保田製作所社製）を用いて、５０ｍＬ遠心菅を使用し、１００００ｒｐｍで３０分間遠心処理を行ない、沈殿物以外の上澄み液を回収した。  ナノトラック粒度分布測定装置ＵＰＡ−ＥＸ１５０（日機装（株）製）を用いて、動的光散乱法により体積平均粒子径を測定したところ、７６ｎｍであった。その後、吸光度スペクトルから顔料濃度を求め、イオン交換水を加えて、顔料濃度１４質量％の樹脂被覆顔料粒子の分散物として、シアン顔料水性分散物Ｂ３を得た。
【０１８７】
（インクＣ１の調製）
シアン顔料分散物Ｂ３と、自己分散性ポリマー粒子Ｃ−１の水性分散物と、組成Ｃ１に示す他の成分とを用い、組成Ｃ１となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、シアン色のインク組成物であるインクＣ１を得た。
【０１８８】
〜インクＣ１の組成Ｃ１〜
・シアン顔料（Ｃ．Ｉ．ピグメント・ブルー１５：３）        ・・・・３％
・水不溶性樹脂Ｐ−１                                      ・・・・１．３％
・近赤外線吸収色素分散物Ａ１                              ・・・・１．３％
・自己分散性ポリマー粒子Ｃ−１                            ・・・・８．２％
・トリプロピレングリコールモノメチルエーテル（ＴＰＧｍＭＥ）・・・２．０％
〔和光純薬社製、水溶性有機溶剤〕
・ジプロピレングリコール（ＤＰＧ）                        ・・・・２．０％
〔和光純薬社製、水溶性有機溶剤〕
・サンニックスＧＰ２５０〔三洋化成工業社製、水溶性有機溶剤〕・・１０．０％
・尿素                                                    ・・・・５．０％
・コロイダルシリカ（固形分）                              ・・・・０．０１％
〔スノーテックスＸＳ、固形分濃度２０％、体積平均粒子径５ｎｍ、日産化学工業社製〕・オルフィンＥ１０１０（日信化学工業（株）製、界面活性剤）・・・・１．２％
・イオン交換水                              ・・・・全体で１００％となる量
【０１８９】
（インクＹ２の調製）
イエロー顔料分散物Ｂ１と、組成Ｙ２中に示す他の成分とを用い、組成Ｙ２となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、イエロー色のインク組成物であるインクＹ２を得た。
【０１９０】
〜インクＹ２の組成Ｙ２〜
・イエロー顔料（Ｃ．Ｉ．ピグメント・イエロー７４）            ・・・・４％
・水不溶性樹脂Ｐ−１                                          ・・・・１．８％
・近赤外線吸収色素分散物Ａ１                                  ・・・・１％
・２−ピロリドン〔和光純薬社製、水溶性有機溶剤〕              ・・・・６．０％
・ジエチレングリコール（ＤＥＧ）〔和光純薬社製、水溶性有機溶剤〕・・１４．０％
・サンニックスＧＰ２５０〔三洋化成工業社製、水溶性有機溶剤〕  ・・・１８．０％
・オルフィンＥ１０１０〔日信化学工業（株）製、界面活性剤〕    ・・・・１．３％
・イオン交換水                                  ・・・・全体で１００％となる量
【０１９１】
（インクＭ２の調製）
マゼンタ顔料分散物Ｂ２と、組成Ｍ２に示す他の成分とを用い、組成Ｍ２となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、マゼンタ色のインク組成物であるインクＭ２を得た。
【０１９２】
〜インクＭ２の組成Ｍ２〜
・マゼンタ顔料（Ｃ．Ｉ．ピグメント・レッド１２２）            ・・・・６％
・水不溶性樹脂Ｐ−１                                          ・・・・２％
・近赤外線吸収色素分散物Ａ１                                  ・・・・１％
・２−ピロリドン〔和光純薬社製、水溶性有機溶剤〕              ・・・・６．０％
・ジエチレングリコール（ＤＥＧ）〔和光純薬社製、水溶性有機溶剤〕・・１４．０％
・サンニックスＧＰ２５０〔三洋化成工業社製、水溶性有機溶剤〕・・・・１８．０％
・オルフィンＥ１０１０〔日信化学工業（株）製、界面活性剤〕    ・・・・１．３％
・イオン交換水                                  ・・・・全体で１００％となる量
【０１９３】
（インクＣ２の調製）
シアン顔料分散物Ｂ３と、組成Ｃ２に示す他の成分とを用い、組成Ｃ２となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、シアン色のインク組成物であるインクＣ２を得た。
【０１９４】
〜インクＣ２の組成Ｃ２〜
・シアン顔料（Ｃ．Ｉ．ピグメント・ブルー１５：３）            ・・・・３％
・水不溶性樹脂Ｐ−１                                          ・・・・１．３％
・近赤外線吸収色素分散物Ａ１                                  ・・・・１％
・２−ピロリドン〔和光純薬社製、水溶性有機溶剤〕              ・・・・６．０％
・ジエチレングリコール（ＤＥＧ）〔和光純薬社製、水溶性有機溶剤〕・・１４．０％
・サンニックスＧＰ２５０〔三洋化成工業社製、水溶性有機溶剤〕・・・・１８．０％
・オルフィンＥ１０１０〔日信化学工業（株）製、界面活性剤〕    ・・・・１．３％
・イオン交換水                                  ・・・・全体で１００％となる量
【０１９５】
（インクＹ３の調製）
イエロー顔料分散物Ｂ１と、自己分散性ポリマー粒子Ｃ−１の水性分散物と、組成Ｙ３に示す他の成分とを用い、組成Ｙ３となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、イエロー色のインク組成物であるインクＹ３を得た。
【０１９６】
〜インクＹ３の組成Ｙ３〜
・イエロー顔料（Ｃ．Ｉ．ピグメント・イエロー７４）        ・・・・４％
・水不溶性樹脂Ｐ−１                                      ・・・・１．８％
・近赤外線吸収色素分散物Ａ１                              ・・・・０．７％
・自己分散性ポリマー粒子Ｃ−１                            ・・・・６．５％
・トリプロピレングリコールモノメチルエーテル（ＴＰＧｍＭＥ）・・・２．０％
〔和光純薬社製、水溶性有機溶剤〕
・ジプロピレングリコール（ＤＰＧ）                        ・・・・２．０％
〔和光純薬社製、水溶性有機溶剤〕
・サンニックスＧＰ２５０〔三洋化成工業社製、水溶性有機溶剤〕・・１０．０％
・尿素                                                    ・・・・５．０％
・コロイダルシリカ（固形分）                              ・・・・０．０１％
〔スノーテックスＸＳ、固形分濃度２０％、体積平均粒子径５ｎｍ、日産化学工業社製〕・オルフィンＥ１０１０〔日信化学工業（株）製、界面活性剤〕・・・・１．２％
・イオン交換水                                ・・・全体で１００％となる量
【０１９７】
（インクＹ４の調製）
イエロー顔料分散物Ｂ１と、自己分散性ポリマー粒子Ｃ−１の水性分散物と、組成Ｙ４に示す他の成分とを用い、組成Ｙ４となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、イエロー色のインク組成物であるインクＹ４を得た。
【０１９８】
〜インクＹ４の組成Ｙ４〜
・イエロー顔料（Ｃ．Ｉ．ピグメント・イエロー７４）        ・・・・４％
・水不溶性樹脂Ｐ−１                                      ・・・・１．８％
・近赤外線吸収色素分散物Ａ１                              ・・・・４％
・自己分散性ポリマー粒子Ｃ−１                            ・・・・６．５％
・トリプロピレングリコールモノメチルエーテル（ＴＰＧｍＭＥ）・・・２．０％
〔和光純薬社製、水溶性有機溶剤〕                        ・・・・２．０％
・ジプロピレングリコール（ＤＰＧ）
〔和光純薬社製、水溶性有機溶剤〕
・サンニックスＧＰ２５０〔三洋化成工業社製、水溶性有機溶剤〕・・１０．０％
・尿素                                                    ・・・・５．０％
・コロイダルシリカ（固形分）                              ・・・・０．０１％
〔スノーテックスＸＳ、固形分濃度２０％、体積平均粒子径５ｎｍ、日産化学工業社製〕・オルフィンＥ１０１０〔日信化学工業（株）製、界面活性剤〕  ・・・・１．２％
・イオン交換水                                  ・・・全体で１００％となる量
【０１９９】
（インクＹ５の調製）
イエロー顔料分散物Ｂ１と、自己分散性ポリマー粒子Ｃ−１の水性分散物と、組成Ｙ５に示す他の成分とを用い、組成Ｙ５となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、イエロー色のインク組成物であるインクＹ５を得た。
【０２００】
〜インクＹ５の組成Ｙ５〜
・イエロー顔料（Ｃ．Ｉ．ピグメント・イエロー７４）        ・・・・４％
・水不溶性樹脂Ｐ−１                                      ・・・・１．８％
・近赤外線吸収色素分散物Ａ１                              ・・・・３．７％
・自己分散性ポリマー粒子Ｃ−１                            ・・・・６．５％
・トリプロピレングリコールモノメチルエーテル（ＴＰＧｍＭＥ）・・・２．０％
〔和光純薬社製、水溶性有機溶剤〕                        ・・・・２．０％
・ジプロピレングリコール（ＤＰＧ）
〔和光純薬社製、水溶性有機溶剤〕
・サンニックスＧＰ２５０〔三洋化成工業社製、水溶性有機溶剤〕・・１０．０％
・尿素                                                    ・・・・５．０％
・コロイダルシリカ（固形分）                              ・・・・０．０１％
〔スノーテックスＸＳ、固形分濃度２０％、体積平均粒子径５ｎｍ、日産化学工業社製〕・オルフィンＥ１０１０〔日信化学工業（株）製、界面活性剤〕  ・・・・１．２％
・イオン交換水                                  ・・・全体で１００％となる量
【０２０１】
（インクＹ６の調製）
イエロー顔料分散物Ｂ１と、自己分散性ポリマー粒子Ｃ−１の水性分散物と、組成Ｙ６に示す他の成分とを用い、組成Ｙ６となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、イエロー色のインク組成物であるインクＹ６を得た。
【０２０２】
〜インクＹ６の組成Ｙ６〜
・イエロー顔料（Ｃ．Ｉ．ピグメント・イエロー７４）        ・・・・４％
・水不溶性樹脂Ｐ−１                                      ・・・・１．８％
・近赤外線吸収色素分散物Ａ１                              ・・・・３．３％
・自己分散性ポリマー粒子Ｃ−１                            ・・・・６．５％
・トリプロピレングリコールモノメチルエーテル（ＴＰＧｍＭＥ）・・・２．０％
〔和光純薬社製、水溶性有機溶剤〕                        ・・・・２．０％
・ジプロピレングリコール（ＤＰＧ）
〔和光純薬社製、水溶性有機溶剤〕
・サンニックスＧＰ２５０〔三洋化成工業社製、水溶性有機溶剤〕・・１０．０％
・尿素                                                    ・・・・５．０％
・コロイダルシリカ（固形分）                              ・・・・０．０１％
〔スノーテックスＸＳ、固形分濃度２０％、体積平均粒子径５ｎｍ、日産化学工業社製〕・オルフィンＥ１０１０〔日信化学工業（株）製、界面活性剤〕  ・・・・１．２％
・イオン交換水                                  ・・・全体で１００％となる量
【０２０３】
（インクＹ７の調製）
イエロー顔料分散物Ｂ１と、自己分散性ポリマー粒子Ｃ−１の水性分散物と、組成Ｙ７に示す他の成分とを用い、組成Ｙ７となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、イエロー色のインク組成物であるインクＹ７を得た。
【０２０４】
〜インクＹ７の組成Ｙ７〜
・イエロー顔料（Ｃ．Ｉ．ピグメント・イエロー７４）        ・・・・４％
・水不溶性樹脂Ｐ−１                                      ・・・・１．８％
・近赤外線吸収色素分散物Ａ１                              ・・・・０．８％
・自己分散性ポリマー粒子Ｃ−１                            ・・・・６．５％
・トリプロピレングリコールモノメチルエーテル（ＴＰＧｍＭＥ）・・・２．０％
〔和光純薬社製、水溶性有機溶剤〕                        ・・・・２．０％
・ジプロピレングリコール（ＤＰＧ）
〔和光純薬社製、水溶性有機溶剤〕
・サンニックスＧＰ２５０〔三洋化成工業社製、水溶性有機溶剤〕・・１０．０％
・尿素                                                    ・・・・５．０％
・コロイダルシリカ（固形分）                              ・・・・０．０１％
〔スノーテックスＸＳ、固形分濃度２０％、体積平均粒子径５ｎｍ、日産化学工業社製〕・オルフィンＥ１０１０〔日信化学工業（株）製、界面活性剤〕・・・・１．２％
・イオン交換水                                  ・・・全体で１００％となる量
【０２０５】
（インクＹ８の調製）
イエロー顔料分散物Ｂ１と、自己分散性ポリマー粒子Ｃ−１の水性分散物と、組成Ｙ７に示す他の成分とを用い、組成Ｙ７となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、イエロー色のインク組成物であるインクＹ８を得た。
【０２０６】
〜インクＹ８の組成Ｙ８〜
・イエロー顔料（Ｃ．Ｉ．ピグメント・イエロー７４）        ・・・・４％
・水不溶性樹脂Ｐ−１                                      ・・・・１．８％
・近赤外線吸収色素分散物Ａ１                              ・・・・３．２％
・自己分散性ポリマー粒子Ｃ−１                            ・・・・６．５％
・トリプロピレングリコールモノメチルエーテル（ＴＰＧｍＭＥ）・・・２．０％
〔和光純薬社製、水溶性有機溶剤〕                        ・・・・２．０％
・ジプロピレングリコール（ＤＰＧ）
〔和光純薬社製、水溶性有機溶剤〕
・サンニックスＧＰ２５０〔三洋化成工業社製、水溶性有機溶剤〕・・１０．０％
・尿素                                                    ・・・・５．０％
・コロイダルシリカ（固形分）                              ・・・・０．０１％
〔スノーテックスＸＳ、固形分濃度２０％、体積平均粒子径５ｎｍ、日産化学工業社製〕・オルフィンＥ１０１０〔日信化学工業（株）製、界面活性剤〕  ・・・・１．２％
・イオン交換水                                  ・・・全体で１００％となる量
【０２０７】
（近赤外線吸収色素溶液Ｄ１の調製）
近赤外線吸収色素（ＩＲ−１）８ｇをジメチルスルホキシド（和光純薬社製）９２ｇに溶解させ、近赤外線吸収色素溶液Ｄ１とした。
【０２０８】
（インクＹ９の調製）
イエロー顔料分散物Ｂ１と、自己分散性ポリマー粒子Ｃ−１の水性分散物と、組成Ｙ９に示す他の成分とを用い、組成Ｙ９となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、イエロー色のインク組成物であるインクＹ９を得た。
【０２０９】
〜インクＹ９の組成Ｙ９〜
・イエロー顔料（Ｃ．Ｉ．ピグメント・イエロー７４）        ・・・・４％
・水不溶性樹脂Ｐ−１                                      ・・・・１．８％
・近赤外線吸収色素溶液Ｄ１                                ・・・・１．２％
・自己分散性ポリマー粒子Ｃ−１                            ・・・・６．５％
・トリプロピレングリコールモノメチルエーテル（ＴＰＧｍＭＥ）・・・２．０％
〔和光純薬社製、水溶性有機溶剤〕
・ジプロピレングリコール（ＤＰＧ）                        ・・・・２．０％
〔和光純薬社製、水溶性有機溶剤〕
・サンニックスＧＰ２５０〔三洋化成工業社製、水溶性有機溶剤〕・・１０．０％
・尿素                                                    ・・・・５．０％
・コロイダルシリカ（固形分）                              ・・・・０．０１％
〔スノーテックスＸＳ、固形分濃度２０％、体積平均粒子径５ｎｍ、日産化学工業社製〕・オルフィンＥ１０１０〔日信化学工業（株）製、界面活性剤〕  ・・・１．２％
・イオン交換水                              ・・・・全体で１００％となる量
【０２１０】
（近赤外線吸収色素溶液Ｄ２の調製）
近赤外線吸収色素（ＩＲ−１）４ｇを２−ピロリドン（和光純薬社製）９６ｇに溶解させ、近赤外線吸収色素溶液Ｄ２とした。
【０２１１】
（インクＹ１０の調製）
イエロー顔料分散物Ｂ１と、自己分散性ポリマー粒子Ｃ−１の水性分散物と、組成Ｙ１０に示す他の成分とを用い、組成Ｙ１０となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、イエロー色のインク組成物であるインクＹ１０を得た。
【０２１２】
〜インクＹ１０の組成Ｙ１０〜
・イエロー顔料（Ｃ．Ｉ．ピグメント・イエロー７４）        ・・・・４％
・水不溶性樹脂Ｐ−１                                      ・・・・１．８％
・近赤外線吸収色素溶液Ｄ２                                ・・・・２．５％
・自己分散性ポリマー粒子Ｃ−１                            ・・・・６．５％
・トリプロピレングリコールモノメチルエーテル（ＴＰＧｍＭＥ）・・・２．０％
〔和光純薬社製、水溶性有機溶剤〕
・ジプロピレングリコール（ＤＰＧ）                        ・・・・２．０％
〔和光純薬社製、水溶性有機溶剤〕
・サンニックスＧＰ２５０〔三洋化成工業社製、水溶性有機溶剤〕・・１０．０％
・尿素                                                    ・・・・５．０％
・コロイダルシリカ（固形分）                              ・・・・０．０１％
〔スノーテックスＸＳ、固形分濃度２０％、体積平均粒子径５ｎｍ、日産化学工業社製〕・オルフィンＥ１０１０〔日信化学工業（株）製、界面活性剤〕  ・・・１．２％
・イオン交換水                              ・・・・全体で１００％となる量
【０２１３】
（インクＹ１１の調製）
イエロー顔料分散物Ｂ１と、自己分散性ポリマー粒子Ｃ−１の水性分散物と、組成Ｙ１１に示す他の成分とを用い、組成Ｙ１１となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、イエロー色のインク組成物であるインクＹ１１を得た。
【０２１４】
〜インクＹ１１の組成Ｙ１１〜
・イエロー顔料（Ｃ．Ｉ．ピグメント・イエロー７４）        ・・・・４％
・水不溶性樹脂Ｐ−１                                      ・・・・１．８％
・近赤外線吸収色素分散物Ａ２                              ・・・・１．４％
・自己分散性ポリマー粒子Ｃ−１                            ・・・・６．５％
・トリプロピレングリコールモノメチルエーテル（ＴＰＧｍＭＥ）・・・２．０％
〔和光純薬社製、水溶性有機溶剤〕                        ・・・・２．０％
・ジプロピレングリコール（ＤＰＧ）
〔和光純薬社製、水溶性有機溶剤〕
・サンニックスＧＰ２５０〔三洋化成工業社製、水溶性有機溶剤〕・・１０．０％
・尿素                                                    ・・・・５．０％
・コロイダルシリカ（固形分）                              ・・・・０．０１％
〔スノーテックスＸＳ、固形分濃度２０％、体積平均粒子径５ｎｍ、日産化学工業社製〕・オルフィンＥ１０１０〔日信化学工業（株）製、界面活性剤〕  ・・・・１．２％
・イオン交換水                                  ・・・全体で１００％となる量
【０２１５】
（近赤外線吸収色素分散物Ａ３の調製）
下記組成Ａ３の各成分を混合し、ビーズミルにより０．１ｍｍφジルコニアビーズを用いて５時間分散した。５０ｍＬ遠心菅を使用し、５０００ｒｐｍで５分間遠心処理を行ない、沈殿物以外の上澄み液を回収した。  ナノトラック粒度分布測定装置ＵＰＡ−ＥＸ１５０（日機装（株）製）を用いて、動的光散乱法により体積平均粒子径を測定したところ、８６ｎｍであった。その後、吸光度スペクトルから顔料濃度を求め、イオン交換水を加えて、色素濃度６．７質量％の分散物として、近赤外線吸収色素分散物Ａ３を得た。
【０２１６】
−組成Ａ３−
・近赤外線吸収色素（ＩＲ−２）〔下記構造、特定ＩＲ色素〕  ・・・・１０％
・ＳＯＬＳＰＥＲＳＥ４４０００                            ・・・・・８．４％
〔Ｌｕｂｒｉｚｏｌ社製、水溶性高分子分散剤〕
・イオン交換水                            ・・・  全体で１００％となる量
【０２１７】
【化１７】
2014047303.tif 000018
【０２１８】
（インクＹ１２の調製）
イエロー顔料分散物Ｂ１と、自己分散性ポリマー粒子Ｃ−１の水性分散物と、組成Ｙ１２に示す他の成分とを用い、組成Ｙ１２となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、イエロー色のインク組成物であるインクＹ１２を得た。
【０２１９】
〜インクＹ１２の組成Ｙ１２〜
・イエロー顔料（Ｃ．Ｉ．ピグメント・イエロー７４）          ・・・・４％
・水不溶性樹脂Ｐ−１                                        ・・・・１．８％
・近赤外線吸収色素分散物Ａ３                                ・・・・１．６％
・自己分散性ポリマー粒子Ｃ−１                              ・・・・６．５％
・トリプロピレングリコールモノメチルエーテル（ＴＰＧｍＭＥ）・・・・２．０％
〔和光純薬社製、水溶性有機溶剤〕
・ジプロピレングリコール（ＤＰＧ）                          ・・・・２．０％
〔和光純薬社製、水溶性有機溶剤〕
・サンニックスＧＰ２５０（三洋化成工業社製、水溶性有機溶剤）・・・１０．０％
・尿素                                                      ・・・・５．０％
・コロイダルシリカ（固形分）                                ・・・・０．０１％
〔スノーテックスＸＳ、固形分濃度２０％、体積平均粒子径５ｎｍ、日産化学工業社製〕・オルフィンＥ１０１０〔日信化学工業（株）製、界面活性剤〕  ・・・・１．２％
・イオン交換水                                  ・・・全体で１００％となる量
【０２２０】
＜比較例１Ｙ〜２Ｙ、比較例１Ｍ、および比較例１Ｃのインク調製＞
（インクＹ１３の調製）
イエロー顔料分散物Ｂ１と、自己分散性ポリマー粒子Ｃ−１の水性分散物と、組成Ｙ１２に示す他の成分とを用い、組成Ｙ１３となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、イエロー色のインク組成物であるインクＹ１３を得た。
【０２２１】
〜インクＹ１３の組成Ｙ１３〜
・イエロー顔料（Ｃ．Ｉ．ピグメント・イエロー７４）        ・・・・４％
・水不溶性樹脂Ｐ−１                                      ・・・・１．８％
・自己分散性ポリマー粒子Ｃ−１                            ・・・・６．５％
・トリプロピレングリコールモノメチルエーテル（ＴＰＧｍＭＥ）・・・２．０％
〔和光純薬社製、水溶性有機溶剤〕                        ・・・・２．０％
・ジプロピレングリコール（ＤＰＧ）
〔和光純薬社製、水溶性有機溶剤〕
・サンニックスＧＰ２５０〔三洋化成工業社製、水溶性有機溶剤〕・・１０．０％
・尿素                                                    ・・・・５．０％
・コロイダルシリカ（固形分）                              ・・・・０．０１％
〔スノーテックスＸＳ、固形分濃度２０％、体積平均粒子径５ｎｍ、日産化学工業社製〕・オルフィンＥ１０１０〔日信化学工業（株）製、界面活性剤〕  ・・・・１．２％
・イオン交換水                                  ・・・全体で１００％となる量
【０２２２】
（近赤外線吸収色素分散物Ａ４の調製）
下記組成Ａ４の各成分を混合し、ビーズミルにより０．１ｍｍφジルコニアビーズを用いて６時間分散した。５０ｍＬ遠心菅を使用し、５０００ｒｐｍで５分間遠心処理を行ない、沈殿物以外の上澄み液を回収した。ナノトラック粒度分布測定装置ＵＰＡ−ＥＸ１５０（日機装（株）製）を用いて、動的光散乱法により体積平均粒子径を測定したところ、１５５ｎｍであった。その後、吸光度スペクトルから顔料濃度を求め、イオン交換水を加えて、色素濃度６．１質量％の分散物として、近赤外線吸収色素分散物Ａ４を得た。
【０２２３】
−組成Ａ４−
・近赤外線吸収色素（ＩＲ−１０１）〔下記構造〕      ・・・・１０％
・オレイン酸ナトリウム（１０％水溶液）〔界面活性剤〕・・・・３０％
・イオン交換水                      ・・・・全体で１００％となる量
【０２２４】
【化１８】
2014047303.tif 000019
【０２２５】
（インクＹ１４の調製）
イエロー顔料分散物Ｂ１と、自己分散性ポリマー粒子Ｃ−１の水性分散物と、組成Ｙ１４に示す他の成分とを用い、組成Ｙ１４となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、イエロー色のインク組成物であるインクＹ１４を得た。
【０２２６】
〜インクＹ１４の組成Ｙ１４〜
・イエロー顔料（Ｃ．Ｉ．ピグメント・イエロー７４）        ・・・・４％
・水不溶性樹脂Ｐ−１                                      ・・・・１．８％
・近赤外線吸収色素分散物Ａ４                              ・・・・２．８％
・自己分散性ポリマー粒子Ｃ−１                            ・・・・６．５％
・トリプロピレングリコールモノメチルエーテル（ＴＰＧｍＭＥ）・・・２．０％
〔和光純薬社製、水溶性有機溶剤〕                        ・・・・２．０％
・ジプロピレングリコール（ＤＰＧ）
〔和光純薬社製、水溶性有機溶剤〕
・サンニックスＧＰ２５０〔三洋化成工業社製、水溶性有機溶剤〕・・１０．０％
・尿素                                                    ・・・・５．０％
・コロイダルシリカ（固形分）                              ・・・・０．０１％
〔スノーテックスＸＳ、固形分濃度２０％、体積平均粒子径５ｎｍ、日産化学工業社製〕・オルフィンＥ１０１０〔日信化学工業（株）製、界面活性剤〕  ・・・・１．２％
・イオン交換水                                  ・・・全体で１００％となる量
【０２２７】
（インクＭ３の調製）
マゼンタ顔料分散物Ｂ２と、自己分散性ポリマー粒子Ｃ−１の水性分散物と、組成Ｍ３に示す他の成分とを用い、組成Ｍ３となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、マゼンタ色のインク組成物であるインクＭ３を得た。
【０２２８】
〜インクＭ３の組成Ｍ３〜
・マゼンタ顔料（Ｃ．Ｉ．ピグメント・レッド１２２）        ・・・・６％
・水不溶性樹脂Ｐ−１                                      ・・・・２％
・自己分散性ポリマー粒子Ｃ−１                            ・・・・５％
・トリプロピレングリコールモノメチルエーテル（ＴＰＧｍＭＥ）・・・２．０％
〔和光純薬社製、水溶性有機溶剤〕
・ジプロピレングリコール（ＤＰＧ）                        ・・・・２．０％
〔和光純薬社製、水溶性有機溶剤〕
・サンニックスＧＰ２５０〔三洋化成工業社製、水溶性有機溶剤〕・・１０．０％
・尿素                                                    ・・・・５．０％
・コロイダルシリカ（固形分）                              ・・・・０．０１％
〔スノーテックスＸＳ、固形分濃度２０％、体積平均粒子径５ｎｍ、日産化学工業社製〕・オルフィンＥ１０１０〔日信化学工業（株）製、界面活性剤〕  ・・・１．２％
・イオン交換水                              ・・・・全体で１００％となる量
【０２２９】
（インクＣ３の調製）
シアン顔料分散物Ｂ３と、自己分散性ポリマー粒子Ｃ−１の水性分散物と、組成Ｃ３に示す他の成分とを用い、組成Ｃ３となるように各成分を混合した。これをプラスチック製のディスポーザブルシリンジに詰め、ＰＶＤＦ５μｍフィルター（Ｍｉｌｌｅｘ−ＳＶ、直径２５ｍｍ、ミリポア社製）で濾過し、シアン色のインク組成物であるインクＣ３を得た。
【０２３０】
〜インクＣ３の組成Ｃ３〜
・シアン顔料（Ｃ．Ｉ．ピグメント・ブルー１５：３）        ・・・・３％
・水不溶性樹脂Ｐ−１                                      ・・・・１．３％
・自己分散性ポリマー粒子Ｃ−１                            ・・・・８．２％
・トリプロピレングリコールモノメチルエーテル（ＴＰＧｍＭＥ）・・・２．０％
〔和光純薬社製、水溶性有機溶剤〕
・ジプロピレングリコール（ＤＰＧ）                        ・・・・２．０％
〔和光純薬社製、水溶性有機溶剤〕
・サンニックスＧＰ２５０〔三洋化成工業社製、水溶性有機溶剤〕・・１０．０％
・尿素                                                    ・・・・５．０％
・コロイダルシリカ（固形分）                              ・・・・０．０１％
〔スノーテックスＸＳ、固形分濃度２０％、体積平均粒子径５ｎｍ、日産化学工業社製〕・オルフィンＥ１０１０〔日信化学工業（株）製、界面活性剤〕・・・・１．２％
・イオン交換水                              ・・・・全体で１００％となる量
【０２３１】
＜処理液の調製＞
組成Ｓ１に示す成分を混合し、処理液１を調製した。
【０２３２】
〜処理液１の組成Ｓ１〜
・マロン酸                                            ・・・・１１．２５％
・ＤＬ−リンゴ酸                                      ・・・・１４．５％
・ジエチレングリコールモノブチルエーテル（ＤＥＧｍＢＥ）・・・・４．０％
〔和光純薬社製、水溶性有機溶剤〕
・トリプロピレングリコールモノメチルエーテル（ＴＰＧｍＭＥ）・・４．０％
〔和光純薬社製、水溶性有機溶剤〕
・イオン交換水                            ・・・・全体で１００％となる量
【０２３３】
得られた処理液１について、東亜ＤＤＫ（株）製ｐＨメーターＷＭ−５０ＥＧにて、ｐＨを測定したところ、ｐＨ値は、１．１０であった。また、協和界面科学（株）製  ＦＡＳＥ  Ａｕｔｏｍａｔｉｃ  Ｓｕｒｆａｃｅ  Ｔｅｎｓｉｏｎｍｅｔｅｒ  ＣＢＶＰ−Ｚにて、表面張力を測定したところ、４１．３ｍＮ／ｍであった。
【０２３４】
＜画像形成１＞〜処理液ありの場合〜
シリコンノズルプレートを備えたインクジェットヘッドを用意し、これに繋がる貯留タンクを、実施例または比較例のインク組成物に順次詰め替えた。なお、シリコンノズルプレートの表面には、フッ化アルキルシラン化合物を用いて形成された撥液膜が予め設けられている。
また、記録媒体には、王子製紙（株）製の「ＯＫトップコート＋」（坪量１０４．７ｇ／ｍ２）をＡ５サイズにカットした紙片を用いた。
【０２３５】
（画像形成工程１）
１５０ｍｍ四方にカットした紙片（記録用紙）を、５００ｍｍ／秒で所定の直線方向に移動可能なステージ上に固定し、ステージ温度を３０℃に保持した。これに、上記で得た処理液１をバーコーターで約１．２μｍの厚み（１．５ｇ／ｍ２）となるように塗布し、塗布直後に５０℃で２秒間乾燥させた。その後、インクジェットヘッドを、ステージの移動方向（副走査方向）と直交する方向に対して、ノズルが並ぶラインヘッドの方向（主走査方向）が７５．７度傾斜するように固定配置し、記録媒体を副走査方向に定速移動させながらインク液滴量５．０ｐＬ、吐出周波数２５．５ｋＨｚ、解像度１２００ｄｐｉ×１２００ｄｐｉの吐出条件にてライン方式で、紙目方向（図４のｙ方向）と直交する方向（図４のｘ方向）に、幅（ｙ方向）５０ｍｍ、長さ（ｘ方向）１４０ｍｍのストライプ画像を作成した。なお、ｄｐｉは、「ｄｏｔ  ｐｅｒ  ｉｎｃｈ」を意味する。
【０２３６】
（赤外線照射工程１）
図３に、実施例および比較例で画像形成した画像に赤外線を照射する模様を示す模式図を示す。図３には、インクを吐出するインクジェットヘッド（ｈｅａｄ１）と、赤外線ヒータ１〜３（ＩＲ１〜ＩＲ３）と、温風を噴出す温風ブロア１〜３（ＨＡ１〜ＨＡ３）とが示されている。図３中の紙面左から右に伸びる矢印は、ｈｅａｄ１で画像形成された記録媒体が、矢印方向に搬送されることを示している。つまり、図３は、記録媒体が搬送される中で赤外線照射と温風吹きつけとが記録媒体に施されていることを示している。
【０２３７】
記録媒体の搬送経路上に赤外線ヒータおよび温風ブロアを図３のように設置し、インクを打滴された用紙の乾燥を行った。赤外線ヒータとしては、ヘレウス社製の短波長赤外線ヒータＺＫＧ２４００／３４０Ｇを用い、最大エネルギー波長１．３μｍ、出力２４００Ｗ、発光長３４０ｍｍのハロゲンランプを３本用いた。温風ブロアは、風温６０℃、風速５ｍ／ｓにて送風するブロアを３本使用した。
【０２３８】
＜画像形成２＞〜処理液なしの場合〜
シリコンノズルプレートを備えたインクジェットヘッドを用意し、これに繋がる貯留タンクを、実施例または比較例のインク組成物に順次詰め替えた。なお、シリコンノズルプレートの表面には、フッ化アルキルシラン化合物を用いて形成された撥液膜が予め設けられている。
また、記録媒体には、王子製紙（株）製の「ＯＫトップコート＋」（坪量１０４．７ｇ／ｍ２）をＡ５サイズにカットした紙片を用いた。
【０２３９】
（画像形成工程２）
１５０ｍｍ四方にカットした紙片（記録用紙）を、５００ｍｍ／秒で所定の直線方向に移動可能なステージ上に固定し、ステージ温度を３０℃に保持した。その後、インクジェットヘッドを、ステージの移動方向（副走査方向）と直交する方向に対して、ノズルが並ぶラインヘッドの方向（主走査方向）が７５．７度傾斜するように固定配置し、記録媒体を副走査方向に定速移動させながらインク液滴量５．０ｐＬ、吐出周波数２５．５ｋＨｚ、解像度１２００ｄｐｉ×１２００ｄｐｉの吐出条件にてライン方式で、紙目方向（図４のｙ方向）と直交する方向（図４のｘ方向）に、幅（ｙ方向）５０ｍｍ、長さ（ｘ方向）１４０ｍｍのストライプ画像を作成した。
【０２４０】
（赤外線照射工程２）
赤外線照射工程１と同様に、図３に示す搬送経路で記録媒体上に形成された画像に赤外線を照射し、乾燥した。
【０２４１】
＜評価＞
〜残水量測定方法〜
乾燥された印画用紙が含む水分量は、用紙の印画部を３０ｍｍ×２０ｍｍサイズで打ち抜き、微量水分測定系ＣＡ−２００（株式会社三菱化学アナリテック社製）を用いて測定した。画像形成し、乾燥後２分以内に測定を行った。測定された水分量［ｇ］を打ち抜き面積で除算し、単位面積当り水分量［ｇ／ｍ２］を算出した。
また、上記から印刷前に用紙が保持する水分量を差し引いた値として、残水量［ｇ／ｍ２］と定義した。なお、印画用紙自体の水分量は、画像形成する前の白紙用紙を用いて別途測定した。
同様の操作を３回繰り返して同じ画像を３枚作成し、それぞれ測定を行って残水量［ｇ／ｍ２］の３枚の平均値を算出した。
算出された残水量から、下記評価基準に基づいて、残水量評価を行った。結果を表３、表５、及び表７に示す。
【０２４２】
＜評価基準＞
Ａ：残水量が０．５ｇ／ｍ２未満である。
Ｂ：残水量が０．５ｇ／ｍ２以上１ｇ／ｍ２未満である。
Ｃ：残水量が１ｇ／ｍ２以上２ｇ／ｍ２未満である。
Ｄ：残水量が２ｇ／ｍ２以上である
【０２４３】
〜紙のカックル評価方法〜
図４に、紙のカックル評価に用いた印画用紙の模式図を示す。
図４には、１５０ｍｍ四方の記録用紙５４に、縦（ｘ方向）１４０ｍｍ×横（ｙ方向）５０ｍｍの矩形画像の画像部５２が形成された状態が示されている。
図４に示す記録用紙において、記録用紙の紙目方向（抄紙方向）は、矩形画像の幅方向（ｙ方向）である。また、図４に示す矩形画像の形成は、画像の形状を変えたほかは、既述の画像形成１または画像形成２に示す方法と同様の方法で行った。
【０２４４】
図４において、記録用紙５４の紙目方向（ｙ方向）と直交する方向（ｘ方向）の直線５６部分におけるカックルを測定した。直線５６部分におけるカックルを模式的に表すと、図５に示される曲線のように示される。図５は、記録用紙５４を直線５６に沿って切断したときの記録用紙５４の断面形状をｘ方向とｚ方向の方向変位として示したグラフである。なお、図４と図５において、ｘ方向は、同一の方向であり、記録用紙５４の紙目方向（ｙ方向）と直交する方向である。ｚ方向は、記録用紙５４の画像部５２における皺の高さ方向である。
【０２４５】
カックルの評価は、より具体的には、図４に示す画像を形成し、乾燥後２分以内に、直線５６における記録用紙５４の皺の高さＺ（記録用紙５４のｚ方向の変位プロファイル）をレーザ変位計（Ｋｅｙｅｎｃｅ社製レーザ変位計ＬＫ−０８０）で測定した。カックルの程度を表す指標として、カックル量＝（Ｌ’−Ｌ）／Ｌを用いた。
同様の操作を３回繰り返して同じ画像を３枚作成し、それぞれ測定を行ってカックル量の３枚の平均値を算出した。
【０２４６】
ここで、Ｌは測定長（１５０ｍｍ）を示し、Ｌ’は変位プロファイルの経路積分長であり、式「Ｌ’＝Σ√（Δｘｉ２＋Δｚｉ２）」から算出する。
なお、式中のΔｘｉおよびΔｚｉは、図５に示されるパラメータである。
（Ｌ’−Ｌ）／Ｌから算出されたカックル量から、下記評価基準にて、カックル評価を行い、評価結果を表３、表５、及び表７に示した。
なお、範囲はＣ以上であり、Ｂ以上が好ましく、Ａであることが最も好ましい。
【０２４７】
＜評価基準＞
Ａ：カックル量が０．０３％未満である。
Ｂ：カックル量が０．０３％以上０．０７％未満である。
Ｃ：カックル量が０．０７％以上０．１３％未満である。
Ｄ：カックル量が０．１３％以上である。
【０２４８】
〜色差評価〜
実施例および比較例の各インクを用いて形成された各ストライプ画像の色味の差から、近赤外線吸収色素による画像の色味変化の有無を評価した。
具体的には、まず、実施例および比較例の各インクを用いて形成された各ストライプ画像のＬ＊ａ＊ｂ＊を、分光光度計（ＧＲＥＴＡＧ  ＭＡＣＢＥＴＨ社製のＳｐｅｃｔｒｏＥｙｅ）を用いて測定した。
次に、同じ色（Ｙ、Ｍ、及びＣ）で、特定ＩＲ色素を含有していないインクを用いて形成された画像のＬ＊ａ＊ｂ＊（Ｅ０という）と、特定ＩＲ色素を含有しているインクを用いて形成された画像のＬ＊ａ＊ｂ＊（Ｅ１という）との差ΔＥ（＝｜Ｅ１−Ｅ０｜）を算出し、下記表基準に基づき、評価した。
なお、範囲はＣ以上であり、Ｂ以上が好ましく、Ａであることが最も好ましい。
評価結果を表３、表５、及び表７に示す。
【０２４９】
＜評価基準＞
Ａ：ΔＥ１以下
Ｂ：ΔＥが１より大きく２．５以下
Ｃ：ΔＥが２．５より大きく４以下
Ｄ：ΔＥが４より大きい
【０２５０】
なお、表３、表５、及び表７には、近赤外線吸収色素（表中は「ＩＲ色素」と示した）の種類と、インク中の含有量、及び、近赤外線吸収色素の全質量を１（部）としたときの、有機顔料の割合（部）も示した。
【０２５１】
また、表１に、近赤外線吸収色素分散物Ａ１〜Ａ４および近赤外線吸収色素溶液Ｄ１〜Ｄ２の組成概要を示した。
さらに、表２にインクＹ１〜インクＹ１４の組成概要、表４にインクＭ１〜インクＭ３の組成概要、及び表６にインクＣ１〜インクＣ３の組成概要を示した。
【０２５２】
【表１】
2014047303.tif 000020
【０２５３】
【表２】
2014047303.tif 000021
【０２５４】
【表３】
2014047303.tif 000022
【０２５５】
表３からわかるように、実施例１Ｙ〜実施例１２Ｙでは、残水量、カックル、及び色差のいずれの評価も許容範囲またはそれ以上の評価が得られ、用いたインクが、紙のカックルを抑制し、画像の色味を損ね難いインク組成物であることがわかった。
なお、近赤外線吸収色素は、色素溶液にしてインクを調製した実施例１０Ｙおよび実施例１１Ｙに比べ、色素分散物にしてインクを調製したもの（例えば、実施例１Ｙ）の方が、残水量およびカックル評価が良かった。これは、近赤外線吸収色素が、分散状態よりも、溶解状態である方が、紙に染み込み易く、紙内部に染みこんだ近赤外線吸収色素が赤外線照射によって十分に発熱しなかったためと推測される。一方、近赤外線吸収色素が分散状態でインクに含まれる実施例１Ｙ等においては、近赤外線吸収色素が紙面上に残り易いため、インクへの赤外線照射により、近赤外線吸収色素が発熱し易く、インク内の加熱が速やかに行われたものと考えられる。
【０２５６】
【表４】
2014047303.tif 000023
【０２５７】
【表５】
2014047303.tif 000024
【０２５８】
【表６】
2014047303.tif 000025
【０２５９】
【表７】
2014047303.tif 000026
【０２６０】
表５および表７からわかるように、一般式（Ｉ）で表される近赤外線吸収色素を含むインクは、表３に示すイエローインクのみならず、マゼンタインクおよびシアンインクに適用しても紙のカックルを抑制し、画像の色味を損ね難いことがわかる。
【図１】
2014047303.tif 000031
【図２】
2014047303.tif 000032
【図３】
2014047303.tif 000033
【図４】
2014047303.tif 000034
【図５】
2014047303.tif 000035